(57)【要約】【課題】紙破裂強度強化属性の改善された紙製品を提供できる、マイクロフィブリル化セルロースを含む水性懸濁液および前記マイクロフィブリル化セルロースを含む製紙用組成物、並びにマイクロフィブリル化セルロースを含む紙製品を提供する。【解決手段】紙破裂強度強化属性の改善された紙製品を提供できる、マイクロフィブリル化セルロースを含む水性懸濁液または製紙組成物は、マイクロフィブリル化セルロースを含む水性懸濁液に、少なくとも部分的に動的剪断要素により生じる高剪断を施して、マイクロフィブリル化セルロースの紙破裂強度強化属性を改善することにより調整され、「高剪断」は、少なくとも１０，０００ｓ-1の剪断速度を意味する。【選択図】なし【特許請求の範囲】
【請求項１】
マイクロフィブリル化セルロースの紙破裂強度強化属性を改善するための方法により得られ得るマイクロフィブリル化セルロースを含む水性懸濁液であって、前記方法が、マイクロフィブリル化セルロースを含む水性懸濁液に、少なくとも部分的に動的剪断要素により生じる高剪断を施して、前記マイクロフィブリル化セルロースの紙破裂強度強化属性を改善することを含み、前記用語「高剪断」が、少なくとも１０，０００ｓ-1の剪断速度を意味し、更に、上記方法で調製されたマイクロフィブリル化セルロースを含む製紙組成物から調製された紙製品が、前記高剪断前のマイクロフィブリル化セルロースを等量含む比較可能紙製品の第２の破裂強度よりも大きな第１の破裂強度を有することを特徴とする水性懸濁液。
【請求項２】
マイクロフィブリル化セルロースの紙破裂強度強化属性を改善するための方法により得られ得るマイクロフィブリル化セルロースを含む製紙用組成物であって、前記方法が、マイクロフィブリル化セルロースを含む水性懸濁液に、少なくとも部分的に動的剪断要素により生じる高剪断を施して、前記マイクロフィブリル化セルロースの紙破裂強度強化属性を改善することを含み、前記用語「高剪断」が、少なくとも１０，０００ｓ-1の剪断速度を意味し、更に、上記方法で調製されたマイクロフィブリル化セルロースを含む製紙組成物から調製された紙製品が、前記高剪断前のマイクロフィブリル化セルロースを等量含む比較可能紙製品の第２の破裂強度よりも大きな第１の破裂強度を有することを特徴とする製紙用組成物。
【請求項３】
請求項２に記載の製紙用組成物から調製されることを特徴とする紙製品。
【請求項４】
０．１〜５質量％のマイクロフィブリル化セルロースを含む、請求項３に記載の紙製品。
【請求項５】
最大５０質量％の無機粒子材料を更に含む、請求項３に記載の紙製品。
【発明の詳細な説明】
【技術分野】
【０００１】
本発明は、マイクロフィブリル化セルロースの紙破裂強度強化属性を変更する方法、前記マイクロフィブリル化セルロースを含む水性懸濁液、および前記マイクロフィブリル化セルロースを含む製紙用組成物および紙製品を対象とする。
【背景技術】
【０００２】
紙の製造では、無機填料が一般に添加される。これは、ある場合、すなわち純粋に繊維パルプから作製された紙と比べて紙の機械強度を低下させる恐れがあるが、機械強度（低下したとしても）は依然として許容されており、コスト、質、および紙における繊維量を低減することができるという環境的な利点があるので、上記のことは受け入れられている。紙の機械強度を評価する一般的な特性は、紙破裂強度である。通常、純粋に繊維パルプから作製された紙は、繊維パルプの一部が無機填料により置き換えられている同等の紙よりも紙破裂強度は高いであろう。填料含有紙（ｆｉｌｌｅｄ  ｐａｐｅｒ）の紙破裂強度は、填料不含紙の紙破裂強度の割合として表すことができる。
【０００３】
ＷＯ−Ａ−２０１０／１３１０１６は、例えば、セルロースを含む繊維材料を、粉砕用媒体および無機粒子材料の存在下であってもよいが、粉砕することにより、マイクロフィブリル化するステップを含む、マイクロフィブリル化セルロースを調製する方法を開示している。無機粒子材料と組み合わせてもよい、前記方法により得られるマイクロフィブリル化セルロースは、紙において填料として、例えば、従来的な無機填料の置き換えまたは一部置き換えとして使用する場合、予想外にも、紙の破裂強度特性を改善することが見いだされた。すなわち、無機填料しか充填されていない紙に比べると、マイクロフィブリル化セルロースにより充填されている紙は、改善された破裂強度を有することが見いだされた。言い換えると、マイクロフィブリル化セルロース填料は、紙破裂強度強化属性を有することが見いだされた。本発明の特に有利な１つの実施形態では、セルロースを含む繊維材料は、無機粒子材料と組み合わせてもよい粉砕用媒体の存在下で粉砕されて、繊維勾配（fibre steepness）が２０〜約５０を有するマイクロフィブリル化セルロースが得られた。
ＷＯ−Ａ−２０１０／１３１０１６に記載の方法により得ることができるマイクロフィブリル化セルロースは、有利な紙破裂強度強化属性を有することが示されているが、マイクロフィブリル化セルロースの１種または複数の紙特性強化属性、例えば、マイクロフィブリル化セルロースの紙破裂強度強化属性を変更する、例えばさらに改善することができれば望ましいと思われる。
【発明の概要】
【０００４】
第１の態様によれば、マイクロフィブリル化セルロースを処理する方法であって、マイクロフィブリル化セルロースを含み、無機粒子材料を含んでもよい水性懸濁液に、少なくとも部分的に動的剪断要素により生じる高剪断を施すステップを含む、方法が提供される。この処理は、有利なことに、マイクロフィブリル化セルロースの紙特性強化属性、例えば、マイクロフィブリル化セルロースの紙破裂強度強化属性を変更する、例えば改善する。
第２の態様によれば、第１の態様の方法は、第１の態様の方法により得ることができる、マイクロフィブリル化セルロースを含み、無機粒子材料を含んでもよい、製紙用組成物を調製するステップをさらに含む。
第３の態様によれば、第２の態様の方法は、上記の製紙用組成物に由来する紙製品を調製するステップをさらに含む。
第４の態様によれば、本発明の第１の態様の方法により得ることができる、マイクロフィブリル化セルロースを含み、無機粒子材料を含んでもよい水性懸濁液が提供される。
第５の態様によれば、本発明の第２の態様の方法により得ることができる、製紙用組成物が提供される。
第６の態様によれば、本発明の第３の態様の方法により得ることができる紙製品であって、高剪断の前の等量のマイクロフィブリル化セルロースを含む同等な紙製品の第２の紙特性（例えば、破裂強度）よりも高い第１の紙特性（例えば、破裂強度）を有する、紙製品が提供される。
【図面の簡単な説明】
【０００５】
【図１】本発明の使用に適したロータ／ステータ構成の平面図での略図である。
【図２】本発明の使用に適した別のロータ／ステータ構成の平面図での略図である。
【図３】変更された、例えば改善された紙破裂強度強化属性を有するマイクロフィブリル化セルロースを調製する一体法の概略図である。
【発明を実施するための形態】
【０００６】
マイクロフィブリル化セルロースを処理する方法は、マイクロフィブリル化セルロースを含み、無機粒子材料を含んでもよい水性懸濁液に、少なくとも部分的に動的剪断要素により生じる高剪断を施すステップを含む。この処理は、有利なことに、マイクロフィブリル化セルロースの紙特性強化属性を変更する、例えば改善する。この紙特性は、機械特性および／または光学特性とすることができる。ある種の実施形態では、この紙特性は機械特性である。
ある種の実施形態では、本方法は、マイクロフィブリル化セルロースの紙破裂強度強化属性を変更する、例えば改善するためであり、マイクロフィブリル化セルロースを含み、無機粒子材料を含んでもよい水性懸濁液に、少なくとも部分的に動的剪断要素により生じる高剪断を施して、マイクロフィブリル化セルロースの紙破裂強度強化属性を変更するステップを含む。
【０００７】
本明細書で使用する場合、用語「高剪断」とは、マイクロフィブリル化セルロースの紙特性強化属性を変更する、例えば改善するために、マイクロフィブリル化セルロースを含む水性懸濁液に、マイクロフィブリル化セルロースを処理するのに十分な剪断を施すことを意味する。ある種の実施形態では、本マイクロフィブリル化セルロースに、マイクロフィブリル化セルロースの紙破裂強度強化属性を変更する、例えば改善するのに十分な高剪断を施す。有利には、本マイクロフィブリル化セルロースを含む水性懸濁液に、マイクロフィブリル化セルロースの紙特性強化属性、例えばマイクロフィブリル化セルロースの紙破裂強度強化属性を改善するのに十分な剪断を施す。当業者は、決まった手順の方法により、例えば好適に制御された方法で、剪断処理前のマイクロフィブリル化セルロースの紙特性強化属性（例えば、マイクロフィブリル化セルロースの紙破裂強度属性）と、剪断処理後のマイクロフィブリル化セルロースの紙特性強化属性（例えば、マイクロフィブリル化セルロースの紙破裂強度属性）とを比較することにより、マイクロフィブリル化セルロースの紙特性強化属性、例えばマイクロフィブリル化セルロースの紙破裂強度強化属性を改善するのに十分な、剪断を決定することができるであろう。こうした分析のさらなる詳細は、実施例において、以下に提示されている。
ある種の実施形態では、紙特性は、破裂強度、破裂指数、引張強度、Ｚ方向（インターナル（スコット）ボンド）強度、引裂強度）、透気度、平滑度、および不透明度の１つまたは複数から選択される。
【０００８】
動的剪断要素とは、少なくとも部分的に機械的剪断を生じる部分または構成要素である。本明細書で使用する場合、「機械的剪断」は、剪断が施される材料に、動的機械部分または構成要素の作用により生じる剪断であって、さらに実質的に圧力の低下なしに生じる剪断を意味する。圧力の低下により生じる剪断に依存する装置の一例は、ホモジナイザーである。通常、こうした装置では、フィード原料は、調節可能ではあるが、時として均質弁とも呼ばれる固定ギャップを有する弁を介して、高圧力区域から低圧力区域に通される。したがって、ホモジナイザーでは、材料に剪断を直接施す、動的剪断要素は存在しない。
【０００９】
ある種の実施形態では、剪断は、無料の（ｃｏｍｐｌｉｍｅｎｔａｒｙ）固定した、すなわち動かない部分または構成要素を有する、動的機械部分または構成要素の作用により発生し、動的機械部分または構成要素と無料の固定部分または構成要素とのどちらか一方または両方が、１個を超えるアパーチャ、例えば１００個を超えるアパーチャ、または１０００個を超えるアパーチャを有する。ある種の実施形態では、少なくとも無料の固定部分または構成要素は、１個を超えるアパーチャ、例えば１００個を超えるアパーチャ、または１０００個を超えるアパーチャを有する。
ある種の実施形態では、用語「高剪断」は少なくとも約１０，０００ｓ-1の剪断速度、例えば約１０，０００ｓ-1〜約１２０，０００ｓ-1、または約２０，０００ｓ-1〜約１２０，０００ｓ-1、または約４０，０００ｓ-1〜約１１０，０００ｓ-1、または約６０，０００ｓ-1〜約１００，０００ｓ-1、または約７０，０００ｓ-1〜約９０，０００ｓ-1、または約７５，０００ｓ-1〜約８５，０００ｓ-1の速度を意味する。
【００１０】
ある種の実施形態では、動的剪断要素は、高剪断混合装置の部分または構成要素である。動的剪断要素は、高剪断混合装置の内部に収容されており、マイクロフィブリル化セルロースに剪断を直接施す。ある種の実施形態では、動的剪断要素は、ステータなどの固定されている不動構成要素またはコンパートメント内部に収容されているか、またはそこから最も近くに配置されている一端に混合手段有するロータであり、この混合手段は、固定されている構成要素またはコンパートメント内部で中心軸の周りに回転して、マイクロフィブリル化セルロースに剪断を直接施す。このロータ、すなわちこの混合手段の回転速度は、高剪断を発生させるのに十分なものである。この混合手段は、例えば、ロータの中心軸の周りに配設されている、複数の歯またはインペラまたはブレードなどを含めた、任煮の適切な形態とすることができる。
【００１１】
ある種の実施形態では、この固定構成要素またはコンパートメントは、混合手段が、ロータの中心軸の周りに回転するので、クローズクレアランスギャップ（ｃｌｏｓｅ−ｃｌｅａｒａｎｃｅ  ｇａｐ）と呼ばれることがある、ギャップが混合手段の先端と内部表面との間の存在するように、混合手段の半径範囲よりも大きな直径を有する円筒形状のステータである。例示的なロータ／ステータの構成の略図（平面図における）である図１を参照すると、ステータ（１）の半径Ｒ1は、ロータ（７）の回転の中心軸（５）の周りに配置されているロータブレード（３）の半径範囲よりも大きく、ギャップ（９）を生じる。このギャップは、マイクロフィブリル化セルロースがマイクロフィブリル化セルロースの紙破裂強度強化属性を変更する、例えば改善するのに十分高い、さらなる剪断を受ける、高剪断区域が形成されるよう、十分小さい。ある種の実施形態では、このギャップは、約１ｍｍ未満、例えば、約０．９ｍｍ未満、または約０．８ｍｍ未満、または約０．７ｍｍ未満、または約０．６ｍｍ未満、または約０．５ｍｍ未満である。このギャップは、約０．１ｍｍより大きくてもよい。剪断は、ステータとロータとの間のギャップのサイズにより分離されるステータとロータとの間の速度差である。
【００１２】
したがって、ある種の実施形態では、マイクロフィブリル化セルロースの紙破裂強度強化属性を変更する、例えば改善するための方法は、前記マイクロフィブリル化セルロースを含み、無機粒子材料を含んでもよい水性懸濁液に、剪断が少なくとも部分的に前記動的剪断要素により生じる高剪断混合装置内で、高（機械）剪断を施して、マイクロフィブリル化セルロースの紙破裂強度強化属性を変更するステップを含む。ある種の実施形態では、高剪断混合装置は、高剪断ロータ／ステータ混合装置である。
ある種の実施形態では、さらなる剪断イベントは、それを介してマイクロフィブリル化セルロースを含む水性懸濁液が、ロータおよび混合手段の作用により強制的になされる、その円筒形の範囲の周りの一連の穿孔、例えば、機械加工穴、溝、またはノッチを有するステータの使用により引き起こされる。別のロータ／ステータ配設が図２に（平面図において）示されている。この構成では、ロータ（１７）は、混合手段として、ロータの中心軸（１５）の周りに配設されている複数の歯（１３）を有している。このステータ（１１）は、その円筒形の範囲の周りに一連のノッチ（２１）を有する。やはり、ステータ（１１）の半径範囲Ｒ1は複数の歯（１３）の半径範囲より大きく、ギャップ（１９）を生じる。
【００１３】
以下に限定されないが、回分型高剪断ミキサー、インライン型高剪断ミキサー、および超高剪断インライン型ミキサーを含め、適切な高剪断混合装置が数多くかつ様々ある。例示的な高剪断混合装置は、Ｓｉｌｖｅｒｓｏｎ（登録商標）により製造されている、Ｓｉｌｖｅｒｓｏｎ（登録商標）Ｈｉｇｈ  Ｓｈｅａｒ  Ｉｎ−Ｌｉｎｅ  Ｍｉｘｅｒである。他の例示的なロータ／ステータの構成には、ＭＥＧＡＴＲＯＮ（登録商標）というブランドで上市されているもの、およびＫａｄｙ  Ｉｎｔｅｒｎａｔｉｏｎａｌにより製造されているＫａｄｙミルなどの、Ｋｉｎｅｍａｔｉｃａ（登録商標）ＡＧにより製造されているものが含まれる。さらに別の例示的な高剪断混合装置は、剪断を生じさせるための無料の固定部を有する動的機械部分を有するスーパーマスコロイダー（ｓｕｐｅｒｍａｓｓｃｏｌｌｏｉｄｅｒ）であり、この場合、動的機械部分または無料の固定部のいずれか一方が、１つのアパーチャしか有していないものである。
ある種の実施形態では、ロータの高速回転は、強力な吸引を発揮し、この吸引により、フィードとなるマイクロフィブリル化セルロースを含む水性懸濁液を固定コンパートメント、例えばステータへと引き出す。剪断された材料は、ステータから取り出される、例えばステータの円筒形の範囲の周りの穴、溝、またはノッチから強制的に押し出されるので、新しいフィード原料がステータに引き寄せられて混合周期が維持され、これは連続的であってもよい。
【００１４】
マイクロフィブリル化セルロースを含む水性懸濁液は、マイクロフィブリル化セルロースの紙破裂強度強化属性、または本明細書に記載されている他の任意の紙特性強化属性を変更する、例えば改善するのに十分な時間および／または総投入エネルギー量で高剪断を施すことができる。ある種の実施形態では、時間は、約３０秒間〜約１０、例えば約３０秒間〜約８時間、または約３０秒間〜約５時間、または約３０秒〜約４時間、または約３０秒間〜約３時間、または約３０秒間〜約２時間、または約１分間〜約２時間、または約５分間〜約２時間、または約１０分間〜約２時間、または約１５分間〜約２時間、または約２０分間〜約１００分間、または約２５分間〜約９０分間、または約３０分間〜約９０分間、または約３５分間〜約９０分間、または約４０分間〜約９０分間、または約４５分間〜約９０分間である。
【００１５】
ある種の実施形態では、総投入エネルギー量は、マイクロフィブリル化セルロースを含み、無機粒子材料を含んでもよい水性懸濁液中のセルロース材料の総乾燥質量に対して、約１ｋＷｈ／トン（ｋＷｈ／ｔ）〜約１０，０００ｋＷｈ／ｔ、例えば、約５０ｋＷｈ／ｔ〜約９，０００ｋＷｈ／ｔ、または約１００ｋＷｈ／ｔ〜約８，０００ｋＷｈ／ｔ、または約１００ｋＷｈ／ｔ〜約８，０００ｋＷｈ／ｔ、または約１００ｋＷｈ／ｔ〜約７，０００ｋＷｈ／ｔ、または約１００ｋＷｈ／ｔ〜約６，０００ｋＷｈ／ｔ、または約５００ｋＷｈ／ｔ〜約５，０００ｋＷｈ／ｔ、または約１０００ｋＷｈ／ｔ〜約５，０００ｋＷｈ／ｔ、または約１５００ｋＷｈ／ｔ〜約５，０００ｋＷｈ／ｔ、または約２０００ｋＷｈ／ｔ〜約５，０００ｋＷｈ／ｔである。
ある種の実施形態では、総投入エネルギー量は、約１００ｋＷｈ／ｔ〜約５，０００ｋＷｈ／ｔである。
【００１６】
高剪断工程中の総投入エネルギー量Ｅは、以下の通り計算することができる。
Ｅ＝Ｐ／Ｗ                    （１）
（式中、Ｅは、マイクロフィブリル化セルロースを含む水性懸濁液中のセルロース材料１トンあたりの総投入エネルギー量（ｋＷｈ／ｔ）であり、Ｐは総投入エネルギー量（ｋＷｈ）であり、Ｗは、セルロース材料の総乾燥質量（トン）である。
【００１７】
ある種の実施形態では、マイクロフィブリル化セルロースには、２回以上の段階で、例えば高剪断混合装置を複数回（すなわち、２回以上）通過させて、高剪断が施される。例えば、この水性懸濁液は、第１の期間、上記の方法に従って高剪断を施し、マイクロフィブリル化セルロースが剪断に施されない条件下で作動している混合用タンクなどの中間区域を通過させ、次に第２の期間、高剪断を施すなどを行うことができる。ある種の実施形態では、本方法は、前記マイクロフィブリル化セルロースを含む水性懸濁液のフィードを連続的に、例えば混合用タンクから高剪断混合装置に供給し、高剪断を施し、高剪断混合装置から抜き取り、混合用タンクに戻して再利用し、次に、高剪断混合装置に再循環させるなどの、連続法である。紙破裂強度強化属性の変更された、例えば改善されたマイクロフィブリル化セルロースを含む生成物は、任意の段階で、例えば混合用タンクと高剪断混合装置との間に配置されているドレイン弁などの、例えば生成物抜き取り点を介して、この工程から抜き取ることができる。通常、マイクロフィブリル化セルロースを含む水性懸濁液は、一定流量で循環され、その生成物は、周期的に、例えば、５分間、および／または１０分間、および／または１５分間、および／または２０分間、および／または２５分間、および／または３０分間、および／または３５分間、および／または４０分間、および／または４５分間、および／または５０分間、および／または５５分間、および／または６０分間、および／または６５分間、および／または７０分間、および／または７５分間、および／または８０分間、および／または９０分間、および／または１００分間、および／または１１０分間、および／または１２０分間の時間間隔で抜き取られる。
【００１８】
ある種の実施形態では、高剪断処理は、高剪断機器のカスケードにおいて、例えば、高剪断ロータ／ステータ混合装置のカスケード、例えば、直列もしくは並列、または直列と並列とを組み合わせてインク書き（ｉｎｋｅｄ）して作動する、２個または３個または４個または５個または６個または７個または８個または９個または１０個の高剪断ロータ／ステータ混合装置で行うことができる。カスケードにおける１つまたは複数の高剪断用槽からの取り出し物、および／または投入物は、１つまたは複数のふるいがけステップおよび／または１つもしくは複数の分類ステップに施されてもよい。
【００１９】
ある種の実施形態では、高剪断処理は、単一高剪断機器、例えば複数の、すなわち少なくとも２つの個別に作動する高剪断区域を有する、単一高剪断ロータ／ステータ混合装置で行うことができる。例えば、適切な高剪断ロータ／ステータ混合装置は、それぞれがそれ自体ロータ／ステータを有する複数の高剪断区域を有することができる。
ある種の実施形態では、マイクロフィブリル化セルロースを含み、無機粒子材料を含んでもよい水性懸濁液は、水性懸濁液の総質量に対して、約２５質量％以下の固体含量、例えば、約０．１〜約２０質量％、または約０．１〜約１８質量％、または約２〜約１６質量％、または約２〜約１４質量％固形物の固体含量、または約４〜約１２質量％、または約４〜約１０質量％、または約５〜約１０質量％、または約５〜約９質量％、または約５〜約８．５質量％の固体含量を有する。この工程の任意の段階で、追加の水を加えて、マイクロフィブリル化セルロースを含み、無機粒子材料を含んでもよい水性懸濁液の固体含量を変更してもよい。
ある種の実施形態では、マイクロフィブリル化セルロースを含む水性懸濁液は、約８質量％以下の繊維固体含量を有する。
【００２０】
マイクロフィブリル化セルロースは、適した供給源のいずれからも由来とすることができる。ある種の実施形態では、マイクロフィブリル化セルロースを含む組成物は、粉砕用媒体の存在下で、セルロースを含む繊維基材をマイクロフィブリル化するステップを含む方法により得ることができる。この方法は、水性環境で実施するのが有利である。
ある種の実施形態では、マイクロフィブリル化セルロースを含み、無機粒子材料を含んでもよい水性懸濁液は、粉砕用媒体の存在下、および前記無機粒子材料の存在下でもよく、セルロースを含む繊維基材を粉砕するステップを含む方法により得ることができる。ある種の実施形態では、水性懸濁液は、マイクロフィブリル化セルロースおよび無機粒子材料を含み、この水性懸濁液は、粉砕用媒体および無機粒子材料の存在下で、セルロースを含む繊維基材を粉砕するステップを含む方法により得ることができる。適切な方法は、その全体の内容が参照により本明細書に組み込まれている、ＷＯ−Ａ−２０１０／１３１０１６に記載されている。
【００２１】
「マイクロフィブリル化する」とは、セルロースのマイクロフィブリルを、マイクロフィブリル化前のパルプの繊維と比べて、個々の種として、または小さな凝集体として解離させるか、または一部を解離させる方法を意味する。製紙に使用するのに適した、通常のセルロース繊維（すなわち、マイクロフィブリル化前のパルプ）には、個々のセルロースフィブリルの数百または数千からなる、より大きな凝集体が含まれる。セルロースをマイクロフィブリル化することにより、本明細書に記載されている特徴および特性を含めた、ある種の特徴および特性が、マイクロフィブリル化セルロース、およびマイクロフィブリル化セルロースを含む組成物に付与される。
【００２２】
ある種の実施形態では、マイクロフィブリル化は、マイクロフィブリル化前のセルロースのマイクロフィブリル化を促進するよう作用する粉砕用媒体の存在下で行われる。さらに、無機粒子材料は、存在する場合、マイクロフィブリル化剤として作用することができる。すなわち、セルロース出発原料は、無機粒子材料の存在下で、共加工、例えば共粉砕されると、比較的低い投入エネルギー量で、マイクロフィブリル化することができる。ある種の実施形態では、このマイクロフィブリル化は、粉砕用媒体の存在下で実施されない方法を含む、当業者に公知の別の方法により実施される。
【００２３】
セルロースを含む繊維基材は、木材、草（例えば、サトウキビ、竹）、または布（例えば、紡織ウエイスト、綿、麻、または亜麻）などの、任意の適切な供給源を由来とすることができる。セルロースを含む繊維基材は、パルプの形態（すなわち、水中のセルロース繊維の懸濁液）とすることができ、このパルプは、任意の適切な化学的もしくは機械的処理、またはそれらの組合せにより調製することができる。例えば、パルプは化学パルプ、またはケミサーモメカニカルパルプ、または機械パルプ、または再生パルプ、または製紙工場のブローク（ｂｒｏｋｅ）、または製紙工場の廃棄物流、または製紙工場からの廃棄物、またはそれらの組合せとすることができる。セルロースパルプは、当分野においてカナダ標準ろ水度（Ｃａｎａｄｉａｎ  ｓｔａｎｄａｒｄ  ｆｒｅｅｎｅｓｓ：ＣＳＦ）としてｃｍ3で報告される、所定のろ水度のいずれかにまで（例えば、バレービーター（Ｖａｌｌｅｙ  ｂｅａｔｅｒ）内にて）叩解する、および／または他にはリファイニング（例えば、コニカル又はプレートリファイナーにおける加工）され得る。ＣＳＦは、パルプの懸濁液が排出され得る速度によって評価されるパルプのろ水度または排水速度に関する値を意味する。例えば、セルロースパルプは、マイクロフィブリル化前に約１０ｃｍ3以上のカナダ標準ろ水度を有し得る。セルロースパルプは、約７００ｃｍ3以下、例えば約６５０ｃｍ3以下、または約６００ｃｍ3以下、または約５５０ｃｍ3以下、または約５００ｃｍ3以下、または約４５０ｃｍ3以下、または約４００ｃｍ3以下、または約３５０ｃｍ3以下、または約３００ｃｍ3以下、または約２５０ｃｍ3以下、または約２００ｃｍ3以下、または約１５０ｃｍ3以下、または約１００ｃｍ3以下、または約５０ｃｍ3以下のＣＳＦを有することができる。次に、セルロースパルプを当分野で周知の方法によって脱水することができる。例えば、少なくとも約１０％の固形分、例えば少なくとも約１５％の固形分、または少なくとも約２０％の固形分、または少なくとも約３０％の固形分、または少なくとも約４０％の固形分を含むウェットシートを得るために、パルプをふるいによりろ過することができる。パルプを、リファイニングしていない状態で、すなわち叩解または脱水または他にはリファイニングをすることなく利用してもよい。
【００２４】
セルロースを含む繊維基材は、乾燥状態で粉砕槽に加えることができる。例えば、乾燥損紙を直接、粉砕槽に加えてもよい。次に、粉砕槽内の水性環境によって、パルプ形成が促進されることになろう。
マイクロフィブリル化ステップは、以下に限定されないが、リファイナーを含めた、いずれの適切な装置でも実施することができる。一実施形態では、マイクロフィブリル化ステップは、粉砕槽において湿式粉砕条件下で行われる。別の実施形態では、マイクロフィブリル化ステップは、ホモジナイザーにおいて行われる。
【００２５】
・  湿式粉砕
粉砕は、粒子状粉砕媒体の存在下での、磨砕工程である。粉砕用媒体とは、セルロースを含む繊維基材と共粉砕されてもよい、無機粒子材料以外の媒体を意味する。粉砕用媒体は、粉砕の完了後に除去されることは理解されよう。
ある種の実施形態では、マイクロフィブリル化工程、例えば粉砕は、粉砕可能な無機粒子材料の非存在下で実施される。
粒子状粉砕媒体は、天然または合成材料であってもよい。粉砕用媒体は、例えば、いずれの硬質鉱物製、セラミック製または金属製材料のボール、ビーズまたはペレットを含むことができる。このような材料は、例えばアルミナ、ジルコニア、ケイ酸ジルコニウム、ケイ酸アルミニウム、ムライト、またはカオリン質クレイを約１３００〜約１８００℃の範囲の温度で焼成することによって生成するムライト高含有材料を含むことができる。
【００２６】
ある種の実施形態では、粒子状粉砕用媒体は、約０．１ｍｍ〜約６．０ｍｍ、より好ましくは、約０．２ｍｍ〜約４．０ｍｍの範囲の平均径を有する粒子を含む。粉砕用媒体（単数または複数）は、充填物の最大約７０体積％の量で存在することができる。粉砕用媒体は、充填物の少なくとも約１０％体積、例えば、充填物の少なくとも約２０体積％、または充填物の少なくとも約３０体積％、または充填物の少なくとも約４０体積％、または充填物の少なくとも約５０体積％、または充填物の少なくとも約６０体積％の量で存在することができる。ある種の実施形態では、粉砕用媒体は、充填物の約３０〜約７０体積％、例えば充填物の約４０〜約６０体積％、例えば充填物の約４５〜約５５体積％の量で存在する。
【００２７】
「充填物」とは、粉砕槽に供給されるフィードである組成物を意味する。充填物には、水、粉砕用媒体、セルロースを含む繊維基材、および無機粒子材料が含まれ、本明細書に記載されている他の任意の添加物も含まれてもよい。
ある種の実施形態では、粉砕用媒体は、約０．５ｍｍ〜約１２ｍｍ、例えば約１〜約９ｍｍ、または約１ｍｍ〜約６ｍｍの範囲、または約１ｍｍ、または約２ｍｍ、または約３ｍｍ、または約４ｍｍ、または約５ｍｍの平均径を有する粒子を含む、媒体である。
粉砕用媒体は、少なくとも約２．５、例えば、少なくとも約３、または少なくとも約３．５、または少なくとも約４．０、または少なくとも約４．５、または少なくとも（ｌｅａｓｔ）約５．０、または少なくとも約５．５、または少なくとも約６．０の比重を有することができる。
ある種の実施形態では、粉砕用媒体は、約１ｍｍ〜約６ｍｍの範囲の平均径を有する粒子を含み、少なくとも約２．５の比重を有する。
ある種の実施形態では、粉砕用媒体は、約３ｍｍの平均径を有する粒子を含む。
一実施形態では、無機粒子材料の平均粒径（ｄ50）は、共粉砕工程の間に低下させる。例えば、無機粒子材料のｄ50は、少なくとも約１０％（Ｍａｌｖｅｒｎ  Ｍａｓｔｅｒｓｉｚｅｒ  Ｓという機械を使用して、レーザー光散乱の分野において使用されている周知の従来法により測定する）低下させることができ、例えば、無機粒子材料のｄ50は、少なくとも約２０％低下させ、または少なくとも約３０％低下させ、または少なくとも約５０％低下させ、または少なくとも約５０％低下させ、または少なくとも約６０％低下させ、または少なくとも約７０％低下させ、または少なくとも約８０％低下させ、または少なくとも約９０％低下させることができる。例えば、共粉砕する前に２．５μｍのｄ50を有し、かつ共粉砕後に１．５μｍのｄ50を有する無機粒子材料は、４０％の粒径低下を受けたことになろう。ある種の実施形態では、共粉砕工程中に、無機粒子材料の平均粒径は著しくは低下しない。「著しくは低下しない」とは、共粉砕工程中に、無機粒子材料のｄ50が約１０％未満しか低下せず、例えば、無機粒子材料のｄ50が約５％未満しか低下しないことを意味する。
【００２８】
セルロースを含む繊維基材は、マイクロフィブリル化されて、レーザー光散乱により測定すると、約５μｍ〜約５００μｍの範囲のｄ50を有する、マイクロフィブリル化セルロースを得ることができる。セルロースを含む繊維基材は、マイクロフィブリル化されて、約４００μｍ以下、例えば約３００μｍ以下、または約２００μｍ以下、または約１５０μｍ以下、または約１２５μｍ以下、または約１００μｍ以下、または約９０μｍ以下、または約８０μｍ以下、または約７０μｍ以下、または約６０μｍ以下、または約５０μｍ以下、または約４０μｍ以下、または約３０μｍ以下、または約２０μｍ以下、または約１０μｍ以下のｄ50を有するマイクロフィブリル化セルロースを得ることができる。
【００２９】
ある種の実施形態では、水性懸濁液のマイクロフィブリル化セルロースは、高剪断に施される前に、少なくとも約５０μｍ、例えば、少なくとも約７５μｍ、または少なくとも約１００μｍ、または少なくとも約１１０μｍ、または少なくとも約１２０μｍ、または少なくとも約１３０μｍ、または少なくとも約１４０μｍ、または少なくとも約１５０μｍのｄ50の繊維を有する。ある種の実施形態では、水性懸濁液のマイクロフィブリル化セルロースは、高剪断に施される前に、約１００μｍ〜約１６０μｍ、例えば約１２０μｍ〜約１６０μｍのｄ50の繊維を有する。一般に、高剪断工程中、マイクロフィブリル化セルロースの繊維のｄ50は低下し、例えば少なくとも約１％、または少なくとも約５％、または少なくとも約１０％、または少なくとも約２０％、または少なくとも約３０％、または少なくとも約４０％、または少なくとも約５０％低下することになろう。例えば、高剪断前に１２０μｍのｄ50の繊維を有し、高剪断後に１０８μｍのｄ50の繊維を有するマイクロフィブリル化セルロースは、繊維のｄ50が１０％の低下を受けたと言われることになろう。
【００３０】
セルロースを含む繊維基材は、無機粒子材料の存在下でマイクロフィブリル化されて、Ｍａｌｖｅｒｎにより測定すると、約１０以上の繊維勾配を有するマイクロフィブリル化セルロースを得ることができる。繊維勾配（すなわち、繊維の粒径分布の勾配）は、以下の式
勾配＝１００ｘ（ｄ30／ｄ70）
により決定される。
マイクロフィブリル化セルロースは、約１００以下の繊維勾配を有することができる。マイクロフィブリル化セルロースは、約７５以下、または約５０以下、または約４０以下、または約３０以下の繊維勾配を有することができる。マイクロフィブリル化セルロースは、約２０〜約５０、または約２５〜約４０、または約２５〜約３５、または約３０〜約４０の繊維勾配を有することができる。
【００３１】
ある種の実施形態では、水性懸濁液のマイクロフィブリル化セルロースは、約２０〜約５０の繊維勾配を有する。
無機物およびマイクロフィブリル化セルロースの粒径分布を決定するための手順は、ＷＯ−Ａ−２０１０／１３１０１６に記載されている。具体的には、適切な手順は、ＷＯ−Ａ−２０１０／１３１０１６の４０頁３２行目から４１頁３４行目までに記載されている。
粉砕は、縦型ミルまたは横型ミルで行うことができる。
ある種の実施形態では、粉砕は、回転ミル（例えば、ロッド、ボール、および自生）、撹拌ミル（例えば、ＳＡＭまたはＩｓａＭｉｌｌ）、タワーミル、撹拌媒体デトライター（ｓｔｉｒｒｅｄ  ｍｅｄｉａ  ｄｅｔｒｉｔｏｒ：ＳＭＤ）、またはそれらの間で粉砕されることになるフィードが供給される回転式平行粉砕プレートを備えた粉砕槽などの粉砕槽において行われる。
【００３２】
一実施形態では、粉砕槽は、縦型ミル、例えば、撹拌ミルまたは撹拌媒体デトライターまたはタワーミルである。
縦型ミルは、１つまたは複数の粉砕区域の上部にふるいを備えていてもよい。一実施形態では、ふるいは、静止区域および／または分級器に隣接して配設される。ふるいは、粉砕用媒体を生成物であるマイクロフィブリル化セルロースおよび無機粒子材料を含む水性懸濁液から分離するよう、および粉砕用媒体の沈降を強化するようなサイズにすることができる。
別の実施形態では、粉砕は、ふるい付き粉砕器、例えば、撹拌媒体デトライターで行われる。ふるい付き粉砕器は、粉砕用媒体を生成物であるマイクロフィブリル化セルロースおよび無機粒子材料を含む水性懸濁体から分離するためのサイズにされている、１つまたは複数のふるいを備えていてもよい。
【００３３】
ある種の実施形態では、セルロースおよび無機粒子材料を含む繊維基材は、水性環境中に、少なくとも約４質量％の初期固体含量で存在しており、その少なくとも約２質量％がセルロースを含む繊維基材である。初期固体含量は、少なくとも約１０質量％、または少なくとも約２０質量％、または少なくとも約３０質量％、または少なくとも約４０質量％とすることができる。初期固体含量の少なくとも約５質量％は、セルロースを含む繊維基材とすることができ、例えば初期固体含量の少なくとも約１０質量％、または少なくとも約１５質量％、または少なくとも約２０質量％を、セルロースを含む繊維基材とすることができる。一般に、セルロースを含む繊維基材および無機粒子材料の相対量は、本発明の第１の態様による、マイクロフィブリル化セルロースおよび無機粒子を含む組成物を得るために、選択される。
【００３４】
粉砕工程は、粉砕槽において粗無機粒子を粉砕して、所定の粒径分布を得る予備粉砕ステップを含むことができ、このステップの後で、セルロースを含む繊維材料を、予備粉砕された無機粒子材料と混合し、所望のレベルのマイクロフィブリル化が得られるまで、同一または異なる粉砕槽において粉砕が継続される。
粉砕される材料の懸濁液は比較的高い粘度となり得るので、粉砕前または粉砕中に、懸濁液に適切な分散化剤を加えてもよい。この分散化剤は、例えば水溶性縮合ホスフェート、ポリケイ酸もしくはその塩、または高分子電解質、例えば８０，０００以下の数平均分子量を有するポリ（アクリル酸）もしくはポリ（メタクリル酸）の水溶性塩とすることができる。使用される分散化剤の量は一般に、乾燥無機粒子状固形材料の質量に対して、０．１〜２．０質量％の範囲内にあろう。懸濁液は、４〜１００℃の範囲の温度で適切に粉砕され得る。
【００３５】
マイクロフィブリル化ステップ中に含まれ得る他の添加物には、カルボキシメチルセルロース、両性カルボキシメチルセルロース、酸化剤である２，２，６，６−テトラメチルピペリジン−１−オキシル（ＴＥＭＰＯ）、ＴＥＭＰＯ誘導体、および木材分解酵素が含まれる。
【００３６】
共粉砕されることになる混合物中の無機粒子材料およびセルロースパルプの量は、存在する場合、無機粒子材料の乾燥質量とパルプ中の乾燥繊維の量に基づいて、約９９．５：０．５〜約０．５：９９：５の比、例えば無機粒子材料の乾燥質量とパルプ中の乾燥繊維の量に基づいて約９９．５：０．５〜約５０：５０の比と様々であり得る。例えば、無機粒子材料と乾燥繊維との量の比は、約９９．５：０．５〜約７０：３０とすることができる。ある種の実施形態では、無機粒子材料と乾燥繊維との質量比は、約９５：５である。別の実施形態では、無機粒子材料と乾燥繊維との質量比は、約９０：１０である。別の実施形態では、無機粒子材料と乾燥繊維との質量比は、約８５：１５である。別の実施形態では、無機粒子材料と乾燥繊維との質量比は、約８０：２０である。
例示的なマクロフィブリル化工程において、セルロースを含む繊維基材中の乾燥繊維１トンあたりの総投入エネルギー量は、約１０，０００ｋＷｈｔ-1未満、例えば約９０００ｋＷｈｔ-1未満、または約８０００ｋＷｈｔ-1未満、または約７０００ｋＷｈｔ-1未満、または約６０００ｋＷｈｔ-1未満、または約５０００ｋＷｈｔ-1未満、例えば約４０００ｋＷｈｔ-1未満、約３０００ｋＷｈｔ-1未満、約２０００ｋＷｈｔ-1未満、約１５００ｋＷｈｔ-1未満、約１２００ｋＷｈｔ-1未満、約１０００ｋＷｈｔ-1未満、または約８００ｋＷｈｔ-1未満となろう。総投入エネルギー量は、マイクロフィブリル化される繊維基材中の乾燥繊維の量に応じて変動し、粉砕速度および粉砕時間に応じて変動してもよい。
【００３７】
ある種の実施形態では、粉砕は粉砕槽のカスケードにおいて行われ、１つまたは複数の粉砕槽が１つまたは複数の粉砕区域を備えていてもよい。例えば、セルロースを含む繊維基材は、２つ以上の粉砕槽のカスケード、例えば３つ以上の粉砕槽のカスケード、または４つ以上の粉砕槽のカスケード、または５つ以上の粉砕槽のカスケード、または６つ以上の粉砕槽のカスケード、または７つ以上の粉砕槽のカスケード、または８つ以上の粉砕槽のカスケード、または９つ以上の粉砕槽のカスケードを直列で、または最大１０の粉砕槽を含むカスケードにおいて粉砕することができる。これらの粉砕槽のカスケードは、直列もしくは並列、または直列と並列とを組み合わせて、インク書きして作動することができる。カスケードにおける１つまたは複数の粉砕槽からの取り出し物、および／または投入物は、１つもしくは複数のふるいがけステップおよび／または１つもしくは複数の分類ステップを施されてもよい。
ある種の実施形態、例えば、回分工程において、セルロースを含む繊維基材（無機粒子材料の存在下でもよい）のマイクロフィブリル化によりマイクロフィブリル化セルロースの粒径急勾配の分布勾配が生じる実施形態では、所望のマイクロフィブリル化セルロース勾配を有する、得られた（共加工でもよい）マイクロフィブリル化セルロース（および、無機粒子材料を含んでもよい）組成物（すなわち、マイクロフィブリル化セルロース含有生成物）は、水または他の任意の適切な液体によりマイクロフィブリル化装置、例えば、粉砕槽から洗い出すことができる。
【００３８】
無機粒子材料は、例えば、炭酸カルシウム、例えば、天然炭酸カルシウムおよび／または沈降炭酸カルシウム、炭酸マグネシウムなどの炭酸アルカリ土類金属塩または硫酸アルカリ土類金属塩、ドロマイト、石膏、カオリン、ハロイサイトまたはボールクレイなどの含水カンダイトクレイ、メタカオリンまたは完全焼成カオリンなどの無水（焼成）カンダイトクレイ、タルク、雲母、パーライトまたは珪藻土、または水酸化マグネシウム、または三水和アルミニウム、またはそれらの組合せとすることができる。
【００３９】
ある種の実施形態では、無機粒子材料は炭酸カルシウムを含むか、または炭酸カルシウムである。これ以降、本発明は、炭酸カルシウムに関して、および炭酸カルシウムが加工される、および／または処理される態様と関連して議論され得る。本発明は、こうした実施形態に限定するものとして解釈すべきではない。
【００４０】
本発明において使用される粒子状炭酸カルシウムは、粉砕により天然源から得ることができる。粉砕炭酸カルシウム（ＧＣＣ）は、通常、チョーク、大理石、または石灰石などの鉱物源を圧砕し、次に粉砕することによって得られ、望ましい微粉度を有する生成物を得るために、粒径の分類ステップが後に続くことができる。漂白、浮遊選鉱、および磁力選鉱などの他の技法を利用して、望ましい微粉度および／または色調を有する生成物を得ることもできる。粒子状固形材料は自生的に、すなわち固形材料の粒子それ自体の間の摩擦によって、あるいは粉砕される炭酸カルシウムとは異なる材料の粒子を含む粒子状粉砕用媒体の存在下で粉砕され得る。これらの工程は、分散剤および殺生物剤の存在下または非在下で行ってもよく、分散剤および殺生物剤は本工程のいずれの段階で添加されてもよい。
【００４１】
沈降炭酸カルシウム（ＰＣＣ）を、本発明における粒子状炭酸カルシウム源として使用することができ、沈降炭酸カルシウムは、当分野において公知方法のいずれによっても製造することができる。ＴＡＰＰＩ  Ｍｏｎｏｇｒａｐｈ  Ｓｅｒｉｅｓ  Ｎｏ．３０「Ｐａｐｅｒ  Ｃｏａｔｉｎｇ  Ｐｉｇｍｅｎｔｓ」の３４から３５頁には、製紙産業で使用するための製品の調製において使用するのに適した沈降炭酸カルシウムを調製するための３つの主な商業的方法が記載されているが、これらの方法は、本発明を実施する際にも使用することができる。３つの方法のすべてにおいて、石灰石などの炭酸カルシウムのフィード原料はまず焼成されて生石灰となり、次にこの生石灰は水中で消和されて水酸化カルシウムまたは石灰乳となる。第１の方法では、この石灰乳を、二酸化炭素ガスにより直接、炭酸塩化する。この方法は、副生成物が形成しないという利点を有しており、炭酸カルシウム生成物の特性および純度の制御が比較的容易である。第２の方法では、石灰乳をソーダ灰と接触させて、複分解により炭酸カルシウムの沈殿物および水酸化ナトリウムの溶液が生成する。この方法を商業的に使用する場合、この水酸化ナトリウムを、実質的に完全に炭酸カルシウムから分離することができる。第３の主要な商業的方法では、石灰乳をまず塩化アンモニウムと接触させて塩化カルシウム溶液およびアンモニアガスを得る。次に、この塩化カルシウム溶液をソーダ灰と接触させて、複分解によって沈降炭酸カルシウムおよび塩化ナトリウムの溶液が生成する。結晶は、使用される特定の反応方法に応じて、様々な異なる形状およびサイズで生成することができる。ＰＣＣ結晶の３つの主要な形態はアラゴナイト、菱面体晶および偏三角面体であり、これらはすべて、それらの混合物を含めて本発明における使用に適している。
【００４２】
炭酸カルシウムの湿式粉砕は、炭酸カルシウムの水性懸濁液の形成を含み、これは、次に適切な分散化剤の存在下で粉砕してもよい。炭酸カルシウムの湿式粉砕に関するさらなる情報に関しては、例えばＥＰ−Ａ−６１４９４８（その内容の全体が、参照により組み込まれている）を参照することができる。
ある状況では、他の鉱物の少量添加が含まれ、例えばカオリン、焼成カオリン、ウォラストナイト、ボーキサイト、タルクまたは雲母の１種または複数のものが存在し得る。
【００４３】
無機粒子材料を天然源から得る場合、若干の無機不純物が粉砕された材料に混入することになることがある。例えば、天然の炭酸カルシウムは、他の無機物を伴って存在し得る。したがって、一部の実施形態では、無機粒子材料はある量の不純物を含む。しかし、一般に、本発明において使用される無機粒子材料は、他の無機不純物を約５質量％未満、好ましくは約１質量％未満、含有するであろう。
無機粒子材料は、粒子の少なくとも約１０質量％、例えば少なくとも約２０質量％、例えば少なくとも約３０質量％、例えば少なくとも約４０質量％、例えば少なくとも約５０質量％、例えば少なくとも約６０質量％、例えば少なくとも約７０質量％、例えば少なくとも約８０質量％、例えば少なくとも約９０質量％、例えば少なくとも約９５質量％、または例えば約１００％が２μｍ未満のｅ．ｓ．ｄ．を有するような粒径分布を有することができる。
ある種の実施形態では、粒子の少なくとも約５０質量％が２μｍ未満のｅ．ｓ．ｄを有し、例えば粒子の少なくとも約５５質量％が２μｍ未満のｅ．ｓ．ｄを有し、または粒子の少なくとも約６０質量％が２μｍ未満のｅ．ｓ．ｄを有する。
【００４４】
特に明記しない限り、無機粒子材料に関して本明細書で言及される粒径特性は、Ｍｉｃｒｏｍｅｒｉｔｉｃｓ  Ｉｎｓｔｒｕｍｅｎｔｓ  Ｃｏｒｐｏｒａｔｉｏｎ、Ｎｏｒｃｒｏｓｓ、Ｇｅｏｒｇｉａ、米国（ウェッブサイト：ｗｗｗ．ｍｉｃｒｏｍｅｒｉｔｉｃｓ．ｃｏｍ）により供給される、本明細書において「Ｍｉｃｒｏｍｅｒｉｔｉｃｓ  Ｓｅｄｉｇｒａｐｈ  ５１００ユニット」と称されるＳｅｄｉｇｒａｐｈ５１００という機械を使用して、水性媒体中に完全に分散した状態の粒子状材料の沈降による周知の方法で測定される。このような機械によって測定が行われ、当分野において「等価球径（ｅ．ｓ．ｄ）」と称される、所与のｅ．ｓ．ｄ値よりも小さいサイズを有する粒子の累積質量％がプロットされる。平均粒径ｄ50は、この方法で求められる、粒子のｅ．ｓ．ｄの値であり、この値において、ｄ50値よりも小さい等価球径を有する粒子が５０質量％存在する。
【００４５】
あるいは、明記されている場合、無機粒子材料に関して本明細書で言及される粒径特性は、Ｍａｌｖｅｒｎ  Ｉｎｓｔｒｕｍｅｎｔｓ  Ｌｔｄにより提供されるＭａｌｖｅｒｎ  Ｍａｓｔｅｒｓｉｚｅｒ  Ｓという機械を使用して、レーザー光散乱の分野において使用される周知の従来法（または、本質的に同じ結果が得られる他の方法によって）によって測定される。レーザー光散乱技法では、粉末、懸濁液およびエマルションの粒子のサイズを、ミーの理論の応用に基づいたレーザービームの回折を使用して測定することができる。このような機械によって測定が行われ、当分野において「等価球径（ｅ．ｓ．ｄ）」と称される、所与のｅ．ｓ．ｄ値よりも小さいサイズを有する粒子の累積体積％をプロットする。平均粒径ｄ50は、この方法で求められる粒子のｅ．ｓ．ｄの値であり、この値において、ｄ50値よりも小さい等価球径を有する粒子が５０質量％存在する。
【００４６】
したがって、別の実施形態では、無機粒子材料は、レーザー光散乱の分野において使用されている周知の従来法によって測定すると、粒子の少なくとも約１０体積％、例えば少なくとも約２０体積％、例えば少なくとも約３０体積％、例えば少なくとも約４０体積％、例えば少なくとも約５０体積％、例えば少なくとも約６０体積％、例えば少なくとも約７０体積％、例えば少なくとも約８０体積％、例えば少なくとも約９０体積％、例えば少なくとも約９５体積％、または例えば約１００体積％が２μｍ未満のｅ．ｓ．ｄを有するような粒径分布を有することができる。
ある種の実施形態では、粒子の少なくとも約５０体積％が２μｍ未満のｅ．ｓ．ｄを有し、例えば粒子の少なくとも約５５体積％が２μｍ未満のｅ．ｓ．ｄを有し、または粒子の少なくとも約６０体積％が２μｍ未満のｅ．ｓ．ｄを有する。
レーザー光散乱の分野において使用されている周知の従来法を使用する、無機粒子材料とマイクロフィブリル化セルロースとの混合物の粒径分布を特徴づけるために使用することができる手順の詳細は上で議論されている。
ある種の実施形態では、無機粒子材料はカオリンクレイである。これ以降、本明細書のこの項目は、カオリンに関して、およびカオリンが加工される、および／または処理される態様と関連して、議論され得る。本発明は、こうした実施形態に限定するものとして解釈すべきではない。すなわち、一部の実施形態では、カオリンは、未加工形態で使用される。
【００４７】
本発明で使用されるカオリンクレイは、天然源、すなわち原料天然カオリンクレイ鉱物に由来する加工済み材料とすることができる。この加工済みカオリンクレイは、通常、少なくとも約５０質量％のカオリナイトを含有し得る。例えば、最も商業的に加工されているカオリンクレイは、約７５質量％より多いカオリナイトを含有し、約９０質量％より多く、一部の場合、約９５質量％より多いカオリナイトを含有していることがある。
【００４８】
本発明で使用されるカオリンクレイは、当業者に周知である１つまたは複数の他の方法により、例えば公知のリファイニングまたは選鉱ステップによって原料天然カオリンクレイ鉱物から調製することができる。
例えば、クレイ鉱物は、亜ジチオン酸ナトリウムなどの還元漂白剤により漂白してもよい。亜ジチオン酸ナトリウムを使用する場合、亜ジチオン酸ナトリウムによる漂白ステップ後に、漂白したクレイ鉱物を脱水してもよく、給水してもよく、再度脱水してもよい。
無機クレイを、例えば当分野で周知のフロキュレーション、浮遊選鉱または磁力選鉱技法により、不純物を除去するよう処理してもよい。あるいは、本発明の第１の態様で使用される無機クレイは、固体の形態、または水性懸濁液として、未処理であってもよい。
【００４９】
本発明で使用するための粒子状カオリンクレイを調製するための方法は、１つまたは複数の細分ステップ、例えば、粉砕またはミル粉砕も含んでもよい。粗カオリンのわずかな細分化を使用すると、適切なその剥離がもたらされる。この細分化は、プラスチック（例えば、ナイロン）のビーズもしくは顆粒、砂またはセラミック製粉砕補助物もしくはミル粉砕補助物を使用することにより行うことができる。周知の手順を使用し、粗カオリンをリファイニングして、不純物を除去し、物理特性を改善することができる。カオリンクレイを、公知の粒径の分類手順、例えば、ふるいがけおよび遠心分離（またはその両方）により処理すると、望ましいｄ50値または粒径分布を有する粒子を得ることができる。
【００５０】
ある種の実施形態では、高剪断工程から抜き取られる生成物は、一部または実質的にすべての水が除去されるよう処理されて、部分的に乾燥しているかまたは本質的に完全に乾燥した生成物が形成する。例えば、共粉砕工程の生成物中の水の、少なくとも約１０体積％、例えば、少なくとも約２０体積％、または少なくとも約３０体積％、または少なくとも約４０体積％、または少なくとも約５０体積％、または少なくとも約６０体積％、または少なくとも約７０体積％、または少なくとも約８０体積％、または少なくとも約９０体積％、または少なくとも約１００体積％を除去することができる。例えば加圧によるもしくは非加圧による重力または真空補助排水によるもの、蒸発によるもの、またはろ過によるもの、またはこれらの技法の組合せによるものを含めた、任意の適切な技法を使用して、水を生成物から除去することができる。この部分的に乾燥したまたは本質的に完全に乾燥した生成物は、マイクロフィブリル化セルロース、および存在する場合、無機粒子材料を含み、乾燥前に添加されてもよい任意の他の添加物を含んでもよいであろう。この部分的に乾燥したまたは本質的に完全に乾燥した生成物は、再水和されてもよく、本明細書に記載されている通り、製紙用組成物および紙製品に配合され得る。
【００５１】
上で議論した通り、ＷＯ−Ａ−２０１０／１３１０１６による方法によって得られるマイクロフィブリル化セルロースは、有利な紙破裂強度強化属性を有することが見いだされた。しかし、本発明者らは、マイクロフィブリル化セルロースの紙破裂強度強化属性は、さらなる粉砕だけによって、さらに改善し得ないことを見いだした。この点では、および理論により拘泥されることを望むものではないが、粉砕により適用される追加のエネルギー量にかかわらず、粉砕工程において、ある平衡点に到達し、この平衡点を越えて、マイクロフィブリル化セルロースの紙破裂強度強化属性がさらには改善し得ないように思われる。しかし、本発明者らは、ＷＯ−Ａ−２０１０／１３１０１６において記載されている粉砕法によって得られるものなどの、マイクロフィブリル化セルロースに、上記の第１の態様による高剪断処理を施すことにより、１つまたは複数（ｏｎ  ｏｒ  ｍｏｒｅ）のマイクロフィブリル化セルロースの紙特性強化属性、例えばマイクロフィブリル化セルロースの紙破裂強度強化属性が改善され得ることを予想外にも見いだした。言い換えると、本明細書に記載されている高剪断法により得ることができるマイクロフィブリル化セルロースを含む紙は、ＷＯ−Ａ−２０１０／１３１０１６に記載されている粉砕工程によって得られるマイクロフィブリル化セルロースなどの、本明細書に記載されている高剪断方法が施されていないマイクロフィブリル化セルロースを等量含む紙と比べて、改善された１つまたは複数の紙特性（例えば、破裂強度）を有することが見いだされた。
【００５２】
紙破裂強度は、ＳＣＡＮ  Ｐ２４に従って、Ｍｅｓｓｅｍｅｒ  Ｂｕｃｈｎｅｌ破裂試験器を使用して決定することができる。さらなる詳細は、以下の実施例に提示されている。
上記の通り、純粋に繊維パルプから作製された紙は、繊維パルプの一部分が填料、例えば無機填料により置き換えられている同等の紙よりも紙破裂強度は高いことになろう。したがって、填料含有紙の紙破裂強度は、填料不含紙の紙破裂強度の割合として通常、表される。紙において填料、例えば、従来的な無機填料の置き換えまたは一部置き換えとして使用する場合、無機粒子材料と組み合わせてもよい、ＷＯ−Ａ−２０１０／１３１０１６において記載の方法により得られるマイクロフィブリル化セルロースは、予想外にも、紙の破裂強度特性を改善することが見いだされた。すなわち、無機填料しか充填されていない紙に比べると、マイクロフィブリル化セルロースにより充填されている紙は、改善された破裂強度を有することが見いだされた。言い換えると、マイクロフィブリル化セルロース填料は、紙破裂強度強化属性を有することが見いだされた。
【００５３】
ある種の実施形態では、明細書に記載されている高剪断方法により得られるマイクロフィブリル化セルロースの紙破裂強度強化属性は、高剪断処理前のマイクロフィブリル化セルロースの紙破裂強度強化属性と比べて、少なくとも約１％、例えば、少なくとも約５％、または少なくとも約１０％上昇している。言い換えると、ある種の実施形態では、明細書に記載されている高剪断方法により得ることができるマイクロフィブリル化セルロースを含む紙は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙の紙破裂強度よりも高い紙破裂強度を有しており、例えば、紙破裂強度は、少なくとも約１％超、または少なくとも約５％超、または少なくとも約１０％超である。
【００５４】
ある種の実施形態では、本明細書に記載されている高剪断方法により得られるマイクロフィブリル化セルロースを含む紙製品は、改善された紙破裂強度以外の１つまたは複数の有利な特性を追加的または代替的のどちらかを示す。例えば、本明細書に記載されている高剪断方法により得られるマイクロフィブリル化セルロースを含む紙は、改善された破裂指数、または改善された引張強度（例えば、縦方向引張指数）、または改善された引裂強度（例えば、横方向引張指数）、または改善されたＺ方向（インターナルボンド）強度（スコットボンド強度としても知られている）、または改善された（低下した）透気度（例えば、ベンドステン（Ｂｅｎｄｓｔｅｎ）透気度）、または改善された平滑度（例えば、ベンドステン平滑度）、または改善された不透明度、またはそれらの任意の組合せを示し得る。
【００５５】
一実施形態では、破裂指数は、ＴＡＰＰＩ法  Ｔ  ４０３  ｏｍ−９１に基づく、Ｌ＆Ｗ  Ｂｕｒｓｔｉｎｇ  Ｓｔｒｅｎｇｔｈ試験器を使用して決定される。ある種の実施形態では、明細書に記載されている高剪断方法により得ることができるマイクロフィブリル化セルロースを含む紙製品は、ＷＯ−Ａ−２０１０／１３１０１６において記載されている粉砕工程により得られる、本明細書に記載されている高剪断方法が施されていないマイクロフィブリル化セルロースなどのマイクロフィブリル化セルロースを等量含む同等の紙の破裂指数よりも高い破裂指数を有しており、例えば、破裂指数は、少なくとも約１％超、または少なくとも約５％超、または少なくとも約１０％超である。ある種の実施形態では、明細書に記載されている高剪断方法により得ることができるマイクロフィブリル化セルロースを含む紙製品は、少なくとも約１．２５ｋＰａｍ2ｇ-1、例えば、少なくとも約１．３０ｋＰａｍ2ｇ-1、または少なくとも約１．３２ｋＰａｍ2ｇ-1、または少なくとも約１．３４ｋＰａｍ2ｇ-1、または少なくとも約１．３６ｋＰａｍ2ｇ-1、例えば、約１．２５ｋＰａｍ2ｇ-1〜約１．５０ｋＰａｍ2ｇ-1、または約１．２５ｋＰａｍ2ｇ-1〜約１．４５ｋＰａｍ2ｇ-1、または約１．２５ｋＰａｍ2ｇ-1〜約１．４０ｋＰａｍ2ｇ-1、または約１．３０ｋＰａｍ2ｇ-1〜約１．４０ｋＰａｍ2ｇ-1、または約１．３２ｋＰａｍ2ｇ-1〜約１．４０ｋＰａｍ2ｇ-1、または約１．３４ｋＰａｍ2ｇ-1〜約１．３８ｋＰａｍ2ｇ-1の破裂指数を有する。
【００５６】
一実施形態では、引張強度（例えば、縦方向引張指数）は、ＳＣＡＮ  Ｐ１６に従い、Ｔｅｓｔｏｍｅｔｒｉｃｓ引張試験器を使用して決定される。ある種の実施形態では、明細書に記載されている高剪断方法により得ることができるマイクロフィブリル化セルロースを含む紙製品は、ＷＯ−Ａ−２０１０／１３１０１６において記載されている粉砕工程により得られる、本明細書に記載されている高剪断方法が施されていないマイクロフィブリル化セルロースなどのマイクロフィブリル化セルロースを等量含む同等の紙の引張強度よりも高い引張強度を有しており、例えば、引張強度は、少なくとも約１％超、または少なくとも約５％超、または少なくとも約１０％超である。ある種の実施形態では、明細書に記載されている高剪断方法により得ることができるマイクロフィブリル化セルロースを含む紙製品は、少なくとも約３１．５Ｎｍｇ-1、例えば、少なくとも約３２．０Ｎｍｇ-1、または少なくとも約３２．５Ｎｍｇ-1、または少なくとも約３３．０Ｎｍｇ-1、または約３２．０Ｎｍｇ-1〜約５０．０Ｎｍｇ-1、または約３２．０Ｎｍｇ-1〜約４５Ｎｍｇ-1、または約３２．０Ｎｍｇ-1〜約４５Ｎｍｇ-1、または約３２．０Ｎｍｇ-1〜約４０Ｎｍｇ-1、または約３２．０Ｎｍｇ-1〜約３５Ｎｍｇ-1、または約３３．０Ｎｍｇ-1〜約３５Ｎｍｇ-1の縦方向引張指数を有する。
【００５７】
一実施形態では、横方向引裂強度指数は、ＴＡＰＰＩ法  Ｔ４１４ｏｍ−０４（紙の内部引裂耐性）（エルメンドルフ型方法）に従って決定される。ある種の実施形態では、明細書に記載されている高剪断方法により得ることができるマイクロフィブリル化セルロースを含む紙製品は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙の引裂強度指数よりも高い引裂強度指数を有しており、例えば、引裂強度指数は、少なくとも約１％超、または少なくとも約５％超、または少なくとも約１０％超である。ある種の実施形態では、明細書に記載されている高剪断方法により得ることができるマイクロフィブリル化セルロースを含む紙製品は、少なくとも約５．４５ｍＮｍ2ｇ-1、例えば、少なくとも約５．５０ｍＮｍ2ｇ-1、または少なくとも約５．６０ｍＮｍ2ｇ-1、または少なくとも約５．７０ｍＮｍ2ｇ-1、または少なくとも約５．８０ｍＮｍ2ｇ-1、例えば，約５．４５ｍＮｍ2ｇ-1〜約６．５０ｍＮｍ2ｇ-1、または約５．４５ｍＮｍ2ｇ-1〜約６．２５ｍＮｍ2ｇ-1、または約５．４５ｍＮｍ2ｇ-1〜約６．００ｍＮｍ2ｇ-1、または約５．５５ｍＮｍ2ｇ-1〜約６．００ｍＮｍ2ｇ-1、または約５．６５ｍＮｍ2ｇ-1〜約６．００ｍＮｍ2ｇ-1、または約５．７５ｍＮｍ2ｇ-1〜約６．５０ｍＮｍ2ｇ-1、または約５．８０ｍＮｍ2ｇ-1〜約６．００ｍＮｍ2ｇ-1の引裂強度指数を有する。
【００５８】
一実施形態では、Ｚ方向（インターナルボンド）強度は、ＴＡＰＰＩ  Ｔ５６９に従って、スコットボンド試験器を使用して決定される。ある種の実施形態では、明細書に記載されている高剪断方法により得ることができるマイクロフィブリル化セルロースを含む紙製品は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙のＺ方向（インターナル（スコット）ボンド）強度よりも高いＺ方向（インターナル（スコット）ボンド）強度を有しており、例えば、Ｚ方向（インターナル（スコット）ボンド）強度は、少なくとも約１％超、または少なくとも約５％超、または少なくとも約１０％超、または少なくとも約２０％超、または少なくとも約３０％超、または少なくとも約４０％超、または少なくとも約５０％超である。ある種の実施形態では、明細書に記載されている高剪断方法により得ることができるマイクロフィブリル化セルロースを含む紙製品は、少なくとも約１３０．０Ｊｍ-2、例えば、少なくとも約１５０．０Ｊｍ-2、または少なくとも約１７０．０Ｊｍ-2、または少なくとも約１８０．０Ｊｍ-2、または少なくとも約１９０．０Ｊｍ-2、例えば，約１３０．０Ｊｍ-2〜約２５０．０Ｊｍ-2、または約１３０．０Ｊｍ-2〜約２３０．０Ｊｍ-2、または約１５０．０Ｊｍ-2〜約２１０．０Ｊｍ-2、または約１７０．０Ｊｍ-2〜約２１０Ｊｍ-2、または約１８０．０Ｊｍ-2〜約２１０．０Ｊｍ-2、または約１９０．０Ｊｍ-2〜約２００．０Ｊｍ-2のＺ方向（インターナル（スコット）ボンド）強度を有する。
【００５９】
一実施形態では、透気度は、ＳＣＡＮ  Ｐ２１、ＳＣＡＮ  Ｐ６０、ＢＳ  ４４２０およびＴＡＰＰＩ  ＵＭ  ５３５に従って、Ｂｅｎｄｓｔｅｎ  Ｍｏｄｅｌ  ５透気度試験器を使用して決定される。ある種の実施形態では、明細書に記載されている高剪断方法により得ることができるマイクロフィブリル化セルロースを含む紙製品は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙の透気度よりも低い透気度を有しており、例えば、透気度は、少なくとも約１％より低く、または少なくとも約５％より低く、または少なくとも約１０％より低く、または少なくとも約２０％より低く、または少なくとも約３０％より低く、または少なくとも約４０％より低く、または少なくとも約４０％より低く、または少なくとも約６０％より低く、または少なくとも約７０％より低く、または少なくとも約８０％より低い。ある種の実施形態では、明細書に記載されている高剪断方法により得ることができるマイクロフィブリル化セルロースを含む紙製品は、約１０００ｃｍ3分-1未満、例えば約９５０ｃｍ3分-1未満、または約９００ｃｍ3分-1未満、または約８７５ｃｍ3分-1未満、または約８５０ｃｍ3分-1未満、または約８２５ｃｍ3分-1未満、または約８１５ｃｍ3分-1未満、または約８０５ｃｍ3分-1，例えば，約７００ｃｍ3分-1〜約１０００ｃｍ3分-1，または約７５０ｃｍ3分-1〜約９５０ｃｍ3分-1，または約７５０ｃｍ3分-1〜約９００ｃｍ3分-1、または約７５０ｃｍ3分-1〜約８５０ｃｍ3分-1未満のベンドステン透気度を有する。
【００６０】
一実施形態では、ベンドステン平滑度は、ＳＣＡＮ  Ｐ  ２１：６７に従って決定される。ある種の実施形態では、明細書に記載されている高剪断方法により得ることができるマイクロフィブリル化セルロースを含む紙製品は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙の平滑度よりも高い平滑度を有しており、例えば、平滑度は、少なくとも約１％超、または少なくとも約５％超、または少なくとも約１０％超、または少なくとも約２０％超、または少なくとも約３０％超である。ある種の実施形態では、明細書に記載されている高剪断方法により得ることができるマイクロフィブリル化セルロースを含む紙製品は、少なくとも約５６０ｃｍ3分-1、例えば、少なくとも約５８０ｃｍ3分-1、または少なくとも約６００ｃｍ3分-1、または少なくとも約６２０ｃｍ3分-1、または少なくとも約６４０ｃｍ3分-1、または少なくとも約６６０ｃｍ3分-1、または少なくとも約６８０ｃｍ3分-1、例えば，約５６０ｃｍ3分-1〜約８００ｃｍ3分-1、または約６００ｃｍ3分-1〜約７５０ｃｍ3分-1、または約６４０ｃｍ3分-1〜約７２５ｃｍ3分-1、または約６６０ｃｍ3分-1〜約７０５ｃｍ3分-1のベンドステン平滑度を有する。
【００６１】
一実施形態では、紙（８０ｇｍ-2）の試料の不透明度は、不透明度の測定に適した波長を使用する、Ｅｌｒｅｐｈｏ  Ｄａｔａｃｏｌｏｒ３３００分光光度計により、測定される。標準試験法は、ＩＳＯ２４７１である。まず、反射した入射光の割合の測定を、黒色の空洞上の少なくとも１０枚のシートの束で行う（Ｒ無限大）。次に、このシート束を１枚のシートに置き換え、黒色のカバー上での１枚のシートのパーセント反射率の第２の測定を行う（Ｒ）。次に、パーセント不透明度を式：パーセント不透明度＝１００×Ｒ／Ｒ無限大から計算する。ある種の実施形態では、明細書に記載されている高剪断方法により得ることができるマイクロフィブリル化セルロースを含む紙製品は、ＷＯ−Ａ−２０１０／１３１０１６において記載されている粉砕方法により得られる、本明細書に記載されている高剪断方法が施されていないマイクロフィブリル化セルロースなどのマイクロフィブリル化セルロースを等量含む同等の紙の不透明度よりも高い不透明度を有しており、例えば、不透明度は、少なくとも約０．１０％超、または少なくとも約０．１５％超、または少なくとも約０．２０％超、または少なくとも約０．２５％超、または少なくとも約０．３０％超である。
【００６２】
マイクロフィブリル化セルロースを含む高剪断後生成物は、高剪断処理前のマイクロフィブリル化セルロースの粘度よりも高い粘度を一般に有するであろう。ある種の実施形態では、マイクロフィブリル化セルロースを含み、無機粒子材料を含んでもよい高剪断後生成物は、少なくとも約２，０００ＭＰａ．ｓ、例えば、約２，５００〜約１３，０００ＭＰａ．ｓ、または約２，５００〜約１１，０００ＭＰａ．ｓ、または約３，０００〜約９，０００ＭＰａ．ｓ、または約３，０００〜約７，０００ＭＰａ．ｓ、または約３，５００〜約６，０００ＭＰａ．ｓ、または約４，０００〜約６，０００ＭＰａ．ｓのブルックフィールド粘度（１０ｒｐｍおよび１．５質量％の繊維含量において、スピンドル番号４）を有する。ブルックフィールド粘度は、以下の手順に従い決定される。組成物の試料、例えば高剪断後生成物を、繊維含量１．５質量％を与えるのに十分な水により希釈する。次に、この希釈試料を十分に混合し、ブルックフィールドＲ．Ｖ粘度計（スピンドル番号４）を使用し、１０ｒｐｍでその粘度を測定する。読取りは、試料を安定化させるために１５秒後に行う。
【００６３】
マイクロフィブリル化セルロースの調製に関する一体法を図３にまとめている。水（２）、繊維パルプ（４）を粉砕槽（８）、例えば、適切な粉砕用媒体（図示せず）を含有するタワーミルまたは撹拌媒体デトライターに供給し、かつ無機粒子（６）を供給してもよい。以下に記載の方法に従い、および／またはＷＯ−Ａ−２０１０／１３１０１６に開示されている、マイクロフィブリル化セルロースの調製方法に従い、粉砕用媒体の存在下で繊維パルプを粉砕し、無機粒子材料の存在下で粉砕してもよい。次に、得られたマイクロフィブリル化セルロースを含み、無機粒子材料を含んでもよい水性懸濁液（１０）をインライン高剪断ミキサー（１２）に供給する。粉砕器に、粉砕用媒体を、マイクロフィブリル化セルロースを含み、無機粒子材料を含んでもよい水性懸濁液から分離するために、適切なサイズの１つまたは複数のふるい（図示せず）を装着する。水性懸濁液またはその一部を混合用タンク（１４）に供給して、追加の水（１６）と混合して、その固体含量を低下させ、固体含量の低下した水性懸濁液（１８）を生成させて、次に、インライン高剪断ミキサー（１２）に供給してもよい。例えば、粉砕器から抜き取られる水性懸濁液の固体含量が、約１０％より多い場合、固体含量を１０％未満に低下させるため、混合用タンクに向かわせてもよい。マイクロフィブリル化セルロースを含み、無機粒子材料を含んでもよい水性懸濁液は、インライン高剪断ミキサー内で高剪断が施される。周期的に、高剪断後の生成物（２０）は、さらなる混合および任意選択のさらなる希釈のために、混合用タンク（１４）に再循環してもよい。最後の高剪断後生成物（２２）は、インライン高剪断ミキサー（１２）から抜き取られ、さらなる加工区域（２４）へと通される。さらなる加工区域（２４）は、高剪断後生成物を製紙用組成物に配合するための手段（図示せず）、および製紙用組成物から紙製品を作製するための手段（図示せず）を含んでもよい。さらなる加工区域（２４）はまた、紙製品を塗工するための手段（図示せず）も含んでもよい。
【００６４】
ある種の実施形態では、高剪断処理前のマイクロフィブリル化セルロースは、第１の場所で調製され、第１の場所とは分離している、例えば隔たりのある第２の場所で高剪断が施される。第１の場所で調製されるマイクロフィブリル化セルロースは、車、鉄道、船もしくは飛行機、または配管、またはそれらの任意の組合せにより、第２の場所に輸送することができる。ある種の実施形態では、第１の場所で調製されるマイクロフィブリル化セルロースは、水分含量を低下するよう処理され、さらなる添加物、例えば、凝集剤、保存剤および／または殺生物剤と混合されてもよく、次に、第２の場所に輸送されて、ここで適切な固体含量まで低下させて、高剪断処理を施すことができる。さらなる添加物には、例えば、１つまたは複数の高分子量陽イオン性修飾ポリアクリルアミドの凝集剤および／または１つまたは複数のＢＩＴ（２−ベンゾイソチアゾリン−３−オン）、ＣＭＩＴ（５−クロロ−２−メチル−４−イソチアゾリン−３−オン）、およびＭＩＴ（メチルイソチアゾリノン）殺生物剤（Ｔｈｅ  Ｄｏｗ  Ｃｈｅｍｉｃａｌ  Ｃｏｍｐａｎｙから入手可能）、ＤＢＮＰＡ殺生物剤（Ｔｈｅ  Ｄｏｗ  Ｃｈｅｍｉｃａｌ  Ｃｏｍｐａｎｙから入手可能）、過酸化水素、グルタルアルデヒド、および／またはＴＨＰＳ（テトラキス（ヒドロキシメチル）ホスホニウムサルフェート）が含まれる。ＢＩＴ、ＭＩＴおよびＣＭＩＴのブレンド、例えばＢＩＴとＭＩＴのブレンド、またはＣＭＩＴとＭＩＴのブレンドを加えることができる。輸送するためには、マイクロフィブリル化セルロースは、本明細書に記載されている通り、部分的に乾燥しているか、または本質的に乾燥している生成物の形態とすることができる。例えば、加圧によるもしくは非加圧による重力もしくは真空補助排水による、または加圧による、または蒸発による、またはろ過による、またはこれらの技法の組合せによる、任意の適切な技法を使用して、水をマイクロフィブリル化セルロース生成物から除去することができる。例えば、第２の場所に輸送される前に、水が除去される前のマイクロフィブリル化セルロース生成物における、水の総体積に対して、第１の場所において、マイクロフィブリル化セルロースの水分含量を約８０体積％未満、または約７０体積％未満、または約６０体積％未満、または約５０体積％未満、または約４０体積％未満、または約３０体積％未満、または約２０体積％未満、または約１５体積％未満、または１０体積％未満、または約５体積％未満、または約２体積％未満、または約１体積％未満まで低下させることができる。第１の場所と第２の場所との間の、輸送方法および経路により決定される距離は、約１００メートル〜約１０，０００ｋｍの間、例えば、約１ｋｍ〜約７，５００ｋｍの間、または約１ｋｍ〜約５，０００ｋｍの間、または少なくとも約１０ｋｍ、または少なくとも約５０ｋｍ、または少なくとも約１００ｋｍ、または少なくとも約２５０ｋｍ、または少なくとも約５００ｋｍ、または少なくとも約７５０ｋｍ、または少なくとも約１，０００ｋｍとすることができる。
【００６５】
紙製品および製紙用組成物
本発明に関連して使用される「紙製品」という用語は、例えば、白ボールおよびライナーボード、段ボール、板紙、塗工板紙などのボードを含む、すべての形態の紙を意味すると理解すべきである。本、雑誌、新聞など、および事務用紙に適した紙を含む、本発明により作製することができる様々なタイプの紙、塗工紙または非塗工紙がある。紙は必要に応じてカレンダリングまたはスーパーカレンダリングされ得る。例えば、グラビア印刷およびオフセット印刷用の、スーパーカレンダリングされた雑誌用紙が、本発明の方法に従って作製され得る。軽量塗工（ＬＷＣ）、中量塗工（ＭＷＣ）または機械仕上げ顔料塗工（ｍａｃｈｉｎｅ  ｆｉｎｉｓｈｅｄ  ｐｉｇｍｅｎｔｉｓａｔｉｏｎ）（ＭＦＰ）に適した紙もまた、本発明の方法により作製することができる。食品包装などに適したバリア特性を有する塗工紙および厚紙もまた、本発明の方法により作製することができる。
【００６６】
ある種の実施形態では、本紙製品は、本明細書に記載の方法による高剪断に施されたマイクロフィブリル化セルロースを約０．１〜約１０質量％、例えば、マイクロフィブリル化セルロースを約０．１〜約８．０質量％、またはマイクロフィブリル化セルロースを約０．１〜約７．０質量％、またはマイクロフィブリル化セルロースを約０．１〜約６．０質量％、またはマイクロフィブリル化セルロースを約０．２５〜約６．０質量％、またはマイクロフィブリル化セルロースを約０．５〜約６．０質量％、またはマイクロフィブリル化セルロースを約１．０〜約６．０質量％、またはマイクロフィブリル化セルロースを約１．５〜約６．０質量％、またはマイクロフィブリル化セルロースを約２．０〜約６．０質量％、またはマイクロフィブリル化セルロースを約２．５〜約５．５質量％、またはマイクロフィブリル化セルロースを約２．５〜約５．０質量％を含む。
【００６７】
ある種の実施形態では、本紙製品は、約１〜約５０質量％の無機粒子材料、例えば、約５〜約４５質量％の無機粒子材料、または約１０〜約４５質量％の無機粒子材料、または約１５〜約４５質量％の無機粒子材料、または約２０〜約４５質量％の無機粒子材料、または約２５〜約４５質量％の無機粒子材料、または約３０〜約４５質量％の無機粒子材料、または約３５〜約４５質量％の無機粒子材料または約２０〜約４０質量％の無機粒子材料、または約３０〜約５０質量％の無機粒子材料、または約３０〜約４０質量％の無機粒子材料、または約４０〜約５０質量％の無機粒子材料を含む。
【００６８】
紙製品は、以下に限定されないが、分散剤、殺生物剤、懸濁助剤、塩、および別の添加物、例えばデンプンまたはカルボキシメチルセルロースまたはポリマーを含めた別の添加物を含んでもよく、これらの添加物は、無機粒子と繊維との相互作用を促進することができる。
ある種の実施形態では、本紙製品は、本明細書に記載されている高剪断方法を施されていない、ＷＯ−Ａ−２０１０／１３１０１６に記載されている粉砕方法により得られるマイクロフィブリル化セルロースなどのマイクロフィブリル化セルロースを等量含む同等の紙製品と比べて、改善されている紙破裂強度を有する。
【００６９】
ある種の実施形態では、本紙製品は、ＳＣＡＮ  Ｐ２４に従って、Ｍｅｓｓｅｍｅｒ  Ｂｕｃｈｎｅｌ破裂試験器を使用して決定すると、少なくとも約８５、例えば、少なくとも約８６、または少なくとも約８７、または少なくとも約８８、または少なくとも約８９、または少なくとも約９０、または少なくとも約９１、または少なくとも約９２、または少なくとも約９３、または少なくとも約９４、または少なくとも約９５の破裂強度を有する。
本発明の紙製品を調製するために使用することができる、製紙用組成物も提供される。
通常の製紙法では、セルロース含有パルプは、当分野で周知の任意の適切な化学的もしくは機械的処理、またはこれらの組合せによって調製される。パルプは、木材、草（例えば、サトウキビ、竹）、または布（例えば、紡織ウエイスト、綿、麻、または亜麻）などの、任意の適した供給源を由来とすることができる。パルプを、当業者に周知の方法に従って漂白してもよく、本発明における使用に適したそれらの方法は容易に明らかになろう。漂白セルロースパルプは、（当分野において、カナダ標準ろ水度（ＣＳＦ）としてｃｍ3で報告される）の所定のろ水度にまで叩解、リファイニングまたはそれらの両方を行うことができる。次に、適切な紙料を、漂白および叩解したパルプから調製する。
本発明の製紙用組成物は、適量のパルプを含み、当分野で公知の無機粒子材料および他の従来的な添加物を含んでもよく、それから本発明による紙製品が得られる。
【００７０】
本製紙用組成物は、非イオン性、陽イオン性、または陰イオン性の歩留まり向上剤、またはマイクロ粒子歩留まり向上システムを、紙製品の質量に対して約０．０１〜２質量％の範囲の量で含むこともできる。一般に、無機粒子材料の量がより多いほど、歩留まり向上剤の量も多くなる。製紙用組成物は、例えば、長鎖アルキルケテン二量体、ワックスエマルション、またはコハク酸誘導体とすることができるサイジング剤も含有することができる。本製紙用組成物は、色素および／または任意選択の蛍光増白剤も含有することができる。本製紙用組成物は、例えばデンプンまたはエピクロロヒドリンコポリマーなどの乾燥および湿潤紙力強化助剤も含むことができる。
ある種の実施形態では、紙製品は、塗工用組成物により塗工されてもよい。
【００７１】
塗工用組成物は、質量、表面光沢、平滑度、またはインク吸収度の低下を含めた、ある種の質を紙に付与する組成物とすることができる。例えば、カオリンまたは炭酸カルシウム含有組成物を使用して、紙製品の紙を塗工するために使用することができる。塗工用組成物は、結合剤、例えばスチレン−ブタジエンラテックス、およびデンプンなどの天然の有機結合剤を含むことができる。塗工製剤は、塗工用組成物にとって他の公知の添加物も含有することができる。例示的な添加物は、ＷＯ−Ａ−２０１０／１３１０１６の２１頁１５行目から２４頁２行目までに記載されている。
ある種の実施形態では、塗工用組成物は、本明細書に記載の方法により得られるマイクロフィブリル化セルロース、例えば本発明の第１の態様による方法により得られるマイクロフィブリル化セルロース、および／またはＷＯ−Ａ−２０１０／１３１０１６に記載の方法により得ることができるマイクロフィブリル化セルロースを含むことができる。
【００７２】
紙および別のシート材料に塗工する方法、ならびに本方法を行うための装置は、広く公表されており、周知である。こうした公知の方法および装置は、塗工紙を調製するために使用するのが好都合である。例えば、そのような方法の総説がＰｕｌｐ  ａｎｄ  Ｐａｐｅｒ  Ｉｎｔｅｒｎａｔｉｏｎａｌ（１９９４年５月）（１８ページ以降）に記載されている。シートは、シート形成機上、すなわち「オンマシン（ｏｎ−ｍａｃｈｉｎｅ）」で、またはコーターもしくは塗工機上での「オフマシン（ｏｆｆ−ｍａｃｈｉｎｅ）」で塗工することができる。この塗工方法では、後に蒸発させる水の量が少なくなるので、高固形分組成物の使用が望ましい。しかし、当分野において周知の通り、固形分レベルは、高粘度および平滑化問題が生じる程高くあるべきではない。この塗工方法は、（ｉ）塗工用組成物を塗工される材料に塗布するためのアプリケーション、および（ｉｉ）正確なレベルの塗工用組成物を塗布するのを確実とするための計量機器を備えた装置を使用して行うことができる。過剰量の塗工用組成物がアプリケーターに適用される場合、計量機器はアプリケーターの下流にある。あるいは、正確な量の塗工用組成物は、例えばフィルムプレスとして、計量機器によってアプリケーターに適用することができる。塗工施用および計量の点で、ペーパーウェブ支持体は、バッキングロールから例えば１つまたは２つのアプリケーターを経由して何もないところに及ぶ（すなわち、張力のみ）。最終的に過剰分が除去される前の塗工が紙と接触している時間が滞留時間（ｄｗｅｌｌ  ｔｉｍｅ）であり、この時間は短くても長くてもよく、または変動してもよい。
【００７３】
塗工は、通常、コーティングステーションでコーティングヘッドにより加えられる。望ましい質に応じて、紙のグレードは、非塗工、単層塗工、２層塗工および３層塗工でさえある。２層以上の塗工を実現する場合、最初の塗工（プレコート）は安価な製剤を有してもよく、塗工用組成物中のより粗い顔料を有してもよい。紙の両面に塗工を施用するコーターは、両面に施用される塗工層の数に応じて、２つまたは４つのコーティングヘッドを有することになろう。ほとんどのコーティングヘッドは、１度で片面しか塗工しないが、一部のロールコーター（例えば、フィルムプレス、ゲートロール、およびサイズプレス）は１回の通過で両面を塗工する。
【００７４】
使用することができる公知のコーターの例には、非限定的に、エアナイフコーター、ブレードコーター、ロッドコーター、バーコーター、マルチヘッドコーター、ロールコーター、ロールまたはブレードコーター、キャストコーター、ラボラトリーコーター、グラビアコーター、キスコーター、液体塗布システム、リバースロールコーター、カーテンコーター、スプレーコーターおよび押出コーターが含まれる。
塗工用組成物を含む固形分に水を添加することによって、好ましくは、組成物を望ましい目標とする塗工量にまでシート上に塗工する場合に、組成物が１〜１．５ｂａｒの間の圧力（すなわち、ブレード圧力）により塗工されるのを可能にするのに適切なレオロジーを組成物が有するような固形分濃度にする。
【００７５】
カレンダリングは、紙の平滑度および光沢が改善され、塗工紙シートにカレンダーニップ間またはローラー間を１回または複数回、通過させることによってバルクを低下させる、周知の方法である。通常、エラストマーでコーティングしたロールを使用して、高固形分組成物のプレスを行う。昇温を適用してもよい。ニップに１回または複数（例えば、最高約１２回、または時としてそれより多く）通過させることができる。スーパーカレンダリングは、カレンダリング度の追加からなる、紙の仕上げ作業である。カレンダリングのように、スーパーカレンダリングは、周知の方法である。スーパーカレンダーにより、紙製品に高光沢仕上げをもたらし、スーパーカレンダリングの程度が、光沢の程度を決定する。通常のスーパーカレンダー機械は、ハード研磨綱と、ソフトコットン（または、他の弾力性のある材料）ロール、例えばエラストマーコーティングロールとを縦に交互に積み重ねたものを備える。このハードロールは、ソフトロールに対して大きな力で押圧し、材料を圧縮する。ペーパーウェブはこのニップを通過するので、ソフトロールがその元の寸法に戻ろうとして生じる力が、紙を「研磨する」ことになり、スーパーカレンダリングした紙に典型的な、さらなる艶およびエナメル様仕上げが生じる。
製紙用組成物から最終紙製品の形成におけるステップは、従来的なものであり、当分野で公知であり、一般に、作製される紙のタイプに応じて、目標とする基本質量を有する紙シートの形成を含む。
誤解を避けるために、本出願は、以下の段落番号に記載されている主題を対象としている。
【００７６】
１．マイクロフィブリル化セルロースの紙破裂強度強化属性を変更するための方法であって、マイクロフィブリル化セルロースを含み、無機粒子材料を含んでもよい水性懸濁液に、少なくとも部分的に動的剪断要素により生じる高剪断を施して、マイクロフィブリル化セルロースの紙破裂強度強化属性を変更するステップを含む、方法。
２．マイクロフィブリル化セルロースを含み、無機粒子材料を含んでもよい水性懸濁液に高剪断を施して、マイクロフィブリル化セルロースの紙破裂強度強化属性を改善するステップを含む、マイクロフィブリル化セルロースの紙破裂強度強化属性を改善するための、段落番号１に記載の方法。
【００７７】
３．動的剪断要素が高剪断ロータ／ステータ混合装置内に収容されており、前記ロータ／ステータ混合装置内で、マイクロフィブリル化セルロースを含む水性懸濁液に高剪断を施して、マイクロフィブリル化セルロースの紙破裂強度強化属性を変更、例えば改善するステップを含む、段落番号１から２のいずれかに記載の方法。
４．マイクロフィブリル化セルロースを含む水性懸濁液のマイクロフィブリル化セルロースが、高剪断前に、約２０〜約５０の繊維勾配を有する、段落番号１から３のいずれかに記載の方法。
【００７８】
５．マイクロフィブリル化セルロースを含む水性懸濁液のマイクロフィブリル化セルロースが、高剪断前に、少なくとも約５０μｍの繊維のｄ50を有する、段落番号１から４のいずれかに記載の方法。
６．マイクロフィブリル化セルロースを含む水性懸濁液を得るステップをさらに含み、マイクロフィブリル化セルロースを含む水性懸濁液は、粉砕用媒体の存在下、および繊維材料を含み、無機材料を含んでもよい前記無機粒子材料懸濁液の存在下でもよく、水性環境において、セルロースを含む繊維基材をマイクロフィブリル化するステップを含む加工ステップにより得られてもよい、段落番号１から５のいずれかに記載の方法。
７．前記マイクロフィブリル化工程が、粉砕用媒体の存在下、および無機粒子材料の存在下でもよく、セルロースを含む繊維基材を粉砕するステップを含む、段落番号６に記載の方法。
８．無機粒子材料が、存在する場合、炭酸カルシウム、例えば、天然炭酸カルシウムおよび／または沈降炭酸カルシウム、炭酸マグネシウムなどの炭酸アルカリ土類金属塩または硫酸アルカリ土類金属塩、ドロマイト、石膏、カオリン、ハロイサイトまたはボールクレイなどの含水カンダイトクレイ、メタカオリンまたは完全焼成カオリンなどの無水（焼成）カンダイトクレイ、タルク、雲母、パーライトまたは珪藻土、または水酸化マグネシウム、または三水和アルミニウム、またはそれらの組合せである、段落番号１から７のいずれかに記載の方法。
【００７９】
９．無機粒子が、炭酸カルシウムであり、炭酸カルシウムの少なくとも約５０質量％が、約２μｍ未満のｅ．ｓ．ｄ．を有してもよい、段落番号８に記載の方法。
１０．無機粒子材料が、カオリンであり、カオリンの少なくとも約５０質量％が、約２μｍ未満のｅ．ｓ．ｄ．を有する、段落番号８に記載の方法。
１１．高剪断後、マイクロフィブリル化セルロースの繊維のｄ50が低下、例えば、少なくとも約１％、または少なくとも約５％、または少なくとも約１０％、または少なくとも約５０％低下する、段落番号１から１０のいずれかに記載の方法。
１２．高剪断後、マイクロフィブリル化セルロースの紙破裂強度強化属性が上昇、少なくとも約１％、例えば、少なくとも約５％、または少なくとも約１０％上昇する、段落番号１から１１のいずれかに記載の方法。
【００８０】
１３．高剪断後のマイクロフィブリル化セルロースが、少なくとも約２０００ＭＰａ．ｓ．のブルックフィールド粘度（１０ｒｐｍおよび１．５質量％の繊維含量において、スピンドル番号４）を有する、段落番号１から１２のいずれかに記載の方法。
１４．回分法または連続法である、段落番号１から１３のいずれかに記載の方法。
１５．高剪断の前、および／またはその工程中に、混合用タンクでマイクロフィブリル化セルロースを含む水性懸濁液が撹拌される、段落番号１から１４のいずれかに記載の方法。
１６．高剪断中の総投入エネルギー量Ｅが、Ｅ＝Ｐ／Ｗとして計算され、式中、Ｅは、マイクロフィブリル化セルロースを含む水性懸濁液中のセルロース材料の１トンあたりの総投入エネルギー量（ｋＷｈ／ｔ）であり、Ｐが総投入エネルギー量（ｋＷｈ）であり、Ｗがセルロース材料の総質量（トン）である、段落番号１から１５のいずれかに記載の方法。
【００８１】
１７．請求項１から１６のいずれかの方法により得ることができる、マイクロフィブリル化セルロースを含み、無機粒子材料を含んでもよい、製紙用組成物を調製するステップをさらに含む、段落番号１から１６のいずれかに記載の方法。
１８．製紙用組成物から紙製品を調製するステップをさらに含む、段落番号１７に記載の方法。
１９．段落番号１から１６のいずれか１つに記載の方法により得ることができる、マイクロフィブリル化セルロースを含み、無機粒子材料を含んでもよい水性懸濁液。
２０．段落番号１７に記載の方法により得ることができる、製紙用組成物。
【００８２】
２１．段落番号１８に記載の方法により得ることができる紙製品であって、（高剪断前の）段落番号１、４および５のいずれか１つに定義されている、マイクロフィブリル化セルロースを等量含む同等の紙製品の第２の破裂強度よりも大きな第１の破裂強度を有する、紙製品。
２２．約０．１〜約５質量％のマイクロフィブリル化セルロースを含み、無機粒子材料を最大約５０質量％含んでもよい、段落番号２１に記載の紙製品。
誤解を避けるために、本出願は、以下の段落番号に記載されている主題を対象としている。
【００８３】
１ａ．マイクロフィブリル化セルロースを処理する方法であって、マイクロフィブリル化セルロースを含み、無機粒子材料を含んでもよい水性懸濁液に、少なくとも部分的に動的剪断要素により生じる高剪断を施すステップを含む、方法。
２ａ．マイクロフィブリル化セルロースを含み、無機粒子材料を含んでもよい水性懸濁液に高剪断を施して、マイクロフィブリル化セルロースの紙特性強化属性を変更、例えば改善するステップを含む、マイクロフィブリル化セルロースの１つまたは複数の紙特性強化属性を変更、例えば改善するための、段落番号１ａに記載の方法。
３ａ．動的剪断要素が高剪断ロータ／ステータ混合装置内に収容されており、前記ロータ／ステータ混合装置内で、マイクロフィブリル化セルロースを含む水性懸濁液に高剪断を施して、マイクロフィブリル化セルロースの１つまたは複数の紙特性強化属性を変更、例えば改善するステップを含む、段落番号１ａまたは２ａに記載の方法。
【００８４】
４ａ．（ｉ）マイクロフィブリル化セルロースを含む水性懸濁液のマイクロフィブリル化セルロースが、高剪断前に、約２０〜約５０の繊維勾配、および／または（ｉｉ）マイクロフィブリル化セルロースを含む水性懸濁液のマイクロフィブリル化セルロースが、高剪断前に、少なくとも約５０μｍの繊維のｄ50を有する、段落番号１ａから３ａのいずれか１つに記載の方法。
５ａ．マイクロフィブリル化セルロースを含む水性懸濁液を得るステップをさらに含む方法であって、マイクロフィブリル化セルロースを含む水性懸濁液が、粉砕用媒体の存在下、および繊維材料を含み、無機材料を含んでもよい前記無機粒子材料懸濁液の存在下でもよい水性環境において、セルロースを含む繊維基材をマイクロフィブリル化するステップを含む加工ステップにより得られてもよい、段落番号１ａから４ａのいずれか１つに記載の方法。
６ａ．前記マイクロフィブリル化法が、粉砕用媒体の存在下、および無機粒子材料の存在下でもよく、セルロースを含む繊維基材を粉砕するステップを含む、請求項５ａに記載の方法。
【００８５】
７ａ．無機粒子材料が存在する場合、炭酸カルシウム、例えば、天然炭酸カルシウムおよび／または沈降炭酸カルシウム、炭酸マグネシウムなどの炭酸アルカリ土類金属塩または硫酸アルカリ土類金属塩、ドロマイト、石膏、カオリン、ハロイサイトまたはボールクレイなどの含水カンダイトクレイ、メタカオリンまたは完全焼成カオリンなどの無水（焼成）カンダイトクレイ、タルク、雲母、パーライトまたは珪藻土、または水酸化マグネシウム、または三水和アルミニウム、またはそれらの組合せである、段落番号１ａから６ａのいずれか１つに記載の方法。
８ａ．（ｉ）無機粒子が、炭酸カルシウムであり、炭酸カルシウムの少なくとも約５０質量％が、約２μｍ未満のｅ．ｓ．ｄ．を有してもよく、または（ｉｉ）無機粒子材料が、カオリンであり、カオリンの少なくとも約５０質量％が、約２μｍ未満のｅ．ｓ．ｄ．を有してもよい、段落番号７ａに記載の方法。
９ａ．高剪断後、マイクロフィブリル化セルロースの繊維のｄ５０が、例えば、少なくとも約１％、または少なくとも約５％、または少なくとも約１０％、または少なくとも約５０％低下する、段落番号１ａから７ａのいずれか１つに記載の方法。
【００８６】
１０ａ．高剪断後、
（ｉ）マイクロフィブリル化セルロースの紙破裂強度強化属性が、少なくとも約１％、例えば、少なくとも約５％、または少なくとも約１０％向上し、かつ／または
（ｉｉ）マイクロフィブリル化セルロースの紙破裂指数強化属性が、少なくとも約１％、または少なくとも約５％、または少なくとも約１０％向上し、かつ／または
（ｉｉｉ）マイクロフィブリル化セルロースの引張強度強化属性が、少なくとも約１％、または少なくとも約５％、または少なくとも約１０％向上し、かつ／または
（ｉｖ）マイクロフィブリル化セルロースのＺ方向（インターナル（スコット）ボンド）強度強化属性が、少なくとも約１％、または少なくとも約５％、または少なくとも約１０％、または少なくとも約２０％、または少なくとも約３０％、または少なくとも約４０％、または少なくとも約５０％向上し、かつ／または
（ｖ）マイクロフィブリル化セルロースの引裂強度強化属性が、少なくとも約１％、または少なくとも約５％、または少なくとも約１０％向上し、かつ／または
（ｖｉ）マイクロフィブリル化セルロースの透気度強化（すなわち、透気度の低下）属性が、少なくとも約１％、または少なくとも約５％、または少なくとも約１０％、または少なくとも約２０％、または少なくとも約３０％、または少なくとも約４０％、または少なくとも約５０％、または少なくとも約６０％、または少なくとも約７０％、または少なくとも約８０％上昇し、かつ／または
（ｖｉｉ）マイクロフィブリル化セルロースの平滑度強化属性が、少なくとも約１％、または少なくとも約５％、または少なくとも約１０％、または少なくとも約２０％、または少なくとも約３０％上昇し、かつ／または
（ｖｉｉｉ）マイクロフィブリル化セルロース不透明度強化属性が、少なくとも約０．１０％、または少なくとも約０．１５％、または少なくとも約０．２０％、または少なくとも約０．２５％、または少なくとも約０．３０％上昇する、段落番号１ａ〜９ａのいずれか１つに記載の方法。
【００８７】
１１ａ．粉砕の完了後、および高剪断処理前に、マイクロフィブリル化セルロース含有生成物を、水または任意の他の適切な液体により、マイクロフィブリル化装置から洗い出す、段落番号５ａまたは６ａに記載の方法。
１２ａ．高剪断前、および／またはその工程中に、混合用タンクでマイクロフィブリル化セルロースを含む水性懸濁液を撹拌する、段落番号１ａから１１ａのいずれか１つに記載の方法。
１３ａ．高剪断が施されるマイクロフィブリル化セルロースを含み、無機粒子材料を含んでもよい水性懸濁液が、約２５質量％以下の固体含量、および／または約８質量％以下の繊維固体含量を有する、段落番号１ａから１２ａのいずれか１つに記載の方法。
【００８８】
１４ａ．１つまたは複数の紙特性が、（ｉ）紙破裂強度、（ｉｉ）破裂指数、（ｉｉｉ）引張強度、（ｉｖ）Ｚ方向（インターナル（スコット）ボンド）強度、（ｖ）引裂強度）、（ｖｉ）透気度、（ｖｉｉ）平滑度、および（ｖｉｉｉ）不透明度から選択される、段落番号１ａ〜１３ａのいずれか１つに記載の方法。
１５ａ．請求項１ａから１４ａのいずれかの方法により得ることができる、マイクロフィブリル化セルロースを含み、無機粒子材料を含んでもよい、製紙用組成物を調製するステップをさらに含み、製紙用組成物から紙製品を調製するステップをさらに含んでもよい、段落番号１ａから１４ａのいずれか１つに記載の方法。
１６ａ．段落番号１ａから１４ａのいずれか１つに記載の方法により得ることができる、マイクロフィブリル化セルロースを含み、無機粒子材料を含んでもよい水性懸濁液。
【００８９】
１７ａ．請求項１５ａに記載の方法により得ることができる、製紙用組成物。
１８ａ．（ｉ）（高剪断前の）請求項１および４のいずれか１項において定義されているマイクロフィブリル化セルロースを等量含む同等な紙製品の第２の破裂強度よりも大きな第１の破裂強度、および／または
（ｉｉ）（高剪断前の）請求項１および４のいずれか１項において定義されているマイクロフィブリル化セルロースを等量含む同等な紙製品の第２の破裂指数よりも大きな第１の破裂指数、および／または
（ｉｉｉ）（高剪断前の）請求項１および４のいずれか１項において定義されているマイクロフィブリル化セルロースを等量含む同等な紙製品の第２の引張強度よりも大きな第１の引張強度、および／または
（ｉｖ）（高剪断前の）請求項１および４のいずれか１項において定義されているマイクロフィブリル化セルロースを等量含む同等な紙製品の第２のＺ方向（インターナル（スコット）ボンド）強度よりも大きな第１のＺ方向（インターナル（スコット）ボンド）強度、および／または
（ｖ）（高剪断前の）請求項１および４のいずれか１項において定義されているマイクロフィブリル化セルロースを等量含む同等な紙製品の第２の引裂強度よりも大きな第１の引裂強度、および／または
（ｖｉ）（高剪断前の）請求項１および４のいずれか１項において定義されているマイクロフィブリル化セルロースを等量含む同等な紙製品の第２の破裂強度よりも小さな第１の透気度、および／または
（ｖｉｉ）（高剪断前の）請求項１および４のいずれか１項において定義されているマイクロフィブリル化セルロースを等量含む同等な紙製品の第２の平滑度よりも大きな第１の平滑度、および／または
（ｖｉｉｉ）（高剪断前の）請求項１および４のいずれか１項において定義されているマイクロフィブリル化セルロースを等量含む同等な紙製品の第２の不透明度よりも大きな第１の不透明度
を有し、約０．１〜約５質量％のマイクロフィブリル化セルロースを含んでもよく、最大約５０質量％の無機粒子材料を含んでもよい、請求項１５ａに記載の方法により得ることができる、紙製品。
【実施例】
【００９０】
材料
木材パルプ：ノーザン漂白軟木クラフトパルプ（ＭｅｔｓａＢｏｔｎｉａからのＢｏｔｎｉａ  ＲＭ９０、４時間浸漬）
無機粒子：
（１）  粒子の約６０質量％が、２μｍ未満のｅ．ｓ．ｄ．を有するような、粒径分布を有する重質炭酸カルシウム
（２）  粒子の約５０質量％が、２μｍ未満のｅ．ｓ．ｄ．を有するような、粒径分布を有するカオリン粒子
【００９１】
装置および実験手順
−タワーミルによる生産
使用したタワーミルは、２５０ｍｍの内径を有する縦型カラム、ならびに円形断面および２２０ｃｍの直径を有する縦型インペラシャフトからなる、１５ｋＷ縦型ミルである。無機粒子（１）または（２）を６．４％、および繊維含量１．６％（木材パルプ中の繊維の総乾燥質量に相当する）からなるフィードは、粉砕工程前に、混合用タンクで調製した。この粉砕工程は、粉砕器の底部から供給されるパルプと填料との混合物を含む３ｍｍのジルコニア粉砕用媒体を使用し、５００ｒｐｍのシャフト速度で実施した。パルプ混合物の統合物（ｆｅｄｅｒａｔｅ）を調節することにより、０〜５０００ｋＷｈ／ｔの範囲にわたる投入エネルギー量に対して試料を粉砕する。
【００９２】
−撹拌媒体デトライター（ＳＭＤ）粉砕による生産
使用するＳＭＤ粉砕器は、１８５ｋＷの底部ふるい式デトライターであった。インペラは、円筒断面を有する。
各実験に関して、粉砕器に粉砕用媒体、パルプ、無機粒子（１）、および水を投入した。粉砕は、所定のエネルギー設定点に到達すると、停止した。生成物を収集するため、保存用タンクへと取り出す前に、水を粉砕器に加えて生成物を希釈した。
希釈生成物は保存用タンク中で保管し、約１〜２日間、重力濃縮させた。次に、濁りのない上澄み液を除去すると、最終生成物は約８．０％の総固体含量を有した。
【００９３】
−高固形ケーキの生産
高固形ケーキ試料調製の場合、沈殿濃縮段階前の希釈生成物は、実験室規模の遠心デカンタ（Ｓｈａｒｐｌｅｓ  Ｐ６００）を使用して脱水した。脱水段階前に、異速（ボウル速度とスクロール速度との間の差）を設定かつ制限する媒体に液面（ｐｏｎｄ  ｄｅｐｔｈ）を調節することにより、遠心分離を構成した。この異速は、１０ｒｐｍに設定した一方、最大ボウル速度を２５００ｐｍに維持した。
【００９４】
−インライン高剪断処理
各実験について、粉砕生成物の８％固形物（固形分が＞８％の場合、水を加えた）約１００Ｌを測定して混合用タンクに入れ、少なくとも１分間、均質に混合した。次に、この混合生成物をインラインＳｉｌｖｅｒｓｏｎミキサーに通し、ここで、高剪断作業を行い、混合用タンクに再回収して戻した。この生成物を一定流量で再循環させ、試料５００ｍｌを５、１０、１５、２０、２５、３０、４０、５０、６０、９０分間の時間間隔で、ドレイン弁から収集した。Ｓｉｌｖｅｒｓｏｎミキサーによる投入エネルギー量Ｅは、以下の通り計算した。
【００９５】
【数１】
2019070224.tif 000002
（式中、Ｅは繊維の１トンあたりの総投入エネルギー量（ｋＷｈ／ｔ）であり、Ｐは総投入エネルギー量（ｋＷｈ）であり、ＭＦＣは、生成物中の繊維の総質量量（トン）である）
−粘度試験
粉砕生成物の試料は、繊維含量１．５質量％を与えるのに十分な水により希釈した。この希釈試料を十分に混合し、ブルックフィールドＲ．Ｖ粘度計（スピンドル番号４）を使用し、１０ｒｐｍでその粘度を測定した。各試料に関して、読取りは、試料を安定化させるために１５秒後に行った。
【００９６】
−粒径分布測定
試験前に、分散剤溶液を試料に混合し（乾燥生成物３ｇあたり、１．５％ポリアクリル酸ナトリウム５ｍｌ）、この混合物を脱イオン水を使用して最大８０ｍｌまで満たした。次に、試料すべての粒径分布を、ＭａｓｔｅｒＳｉｚｅｒ  「Ｓ」（Ｍａｌｖｅｒｎ、英国）を使用して測定した。
−迅速ハンドシート試験
上の手順により調製した生成物をハンドシートにおける填料として評価した。一般に、ユーカリ７０部およびノーザン漂白軟木パルプ３０部を含む漂白化学パルプの一回分をバレービーター内で叩解して、ＣＳＦ５２０ｃｍ3を得た。砕いて２％の希薄な紙料まで希釈した後、繊維を希釈してシート作製するために、０．３質量％濃度に希釈した。
填料スラリー（高剪断加工後のマイクロフィブリル化セルロースおよび無機粒子を含む）を歩留まり向上剤（Ｃｉｂａ、Ｐｅｒｃｏｌ２９２、完成紙料に対して０．０２質量％）を一緒に加えた。ハンドシートは、標準法（例えば、ＳＣＡＮ  Ｃ２６：７６（Ｍ５：７６）に従い、英国製ハンドシート型枠を使用して基本質量８０ｇｍ-2に作製した。シートは、無機粒子充填量約１５部および２５部で調製し、無機粒子充填量２０％における破裂強度値をこれらのデータから内挿した。２０％充填量の破裂は、填料不含値の割合として表した。
紙破裂強度は、ＳＣＡＮ  Ｐ２４に従って、Ｍｅｓｓｅｍｅｒ  Ｂｕｃｈｎｅｌ破裂試験器を使用して決定した。
【００９７】
実験１  ＳＭＤ試料
実験１に関するＳＭＤ粉砕生成物は、総固形分１０％および繊維固体含量２％からなった。
【００９８】
次に、ＳＭＤ粉砕生成物に、０〜１０００ｋＷｈ／ｔ繊維の範囲にわたる投入エネルギー量で、高剪断処理を行った。結果が表１にまとめられている。
【表１】
2019070224.tif 000003
【００９９】
「ＳＭＤ／２０」は、例えば、２０分間の時間間隔における、インライン高剪断処理から抜き取られるＳＭＤ粉砕生成物を意味する。
高剪断処理中の比投入エネルギー量が増加すると、破裂強度は、以下の増加傾向に従う。
例えば、試料の破裂強度は、繊維の１０００ｋＷｈ／ｔにおける未処理試料に比べて、１１％という高さの改善を有する。言い換えると、高剪断後のマイクロフィブリル化セルロースの紙破裂強度強化属性は、最大１１％改善する。
【０１００】
実験２  ＳＭＤ「高固形分」試料
デカンテーションしたＳＭＤ粉砕生成物の総固形分は３０％であり、繊維固体は６％であった。
高剪断処理前は、混合用タンク内において水中で混合することにより、高固形分ケーキを８．５％の固形分に下げた。
【０１０１】
この粉砕生成物に、０〜３０００ｋＷｈ／ｔ繊維の範囲にわたる投入エネルギー量で、高剪断処理を行った。結果が表２にまとめられている。
【表２】
2019070224.tif 000004
やはり、高剪断処理試料の破裂強度は、投入エネルギー量の増加と共に向上する。
【０１０２】
実験３  タワーミル試料
タワーミル生成物は、総固形分含量８％を有し、繊維含量は１．６％であった。
【０１０３】
このタワーミル生成物に、０〜２５００ｋＷｈ／ｔ繊維の範囲にわたる投入エネルギー量で、高剪断処理を行った。結果が表３にまとめられている。
【表３】
2019070224.tif 000005
高剪断処理試料の紙破裂強度は、比投入エネルギー量が増加するほど向上する。
【０１０４】
実験４  タワーミル試料−より高い投入エネルギー量
タワーミル生成物は、総固形分含量８％を有し、繊維含量は１．６％であった。
【０１０５】
このタワーミル生成物に、０〜４０００ｋＷｈ／ｔ繊維の範囲にわたる投入エネルギー量で、高剪断処理を行った。結果が表４にまとめられている。
【表４】
2019070224.tif 000006
高剪断処理試料の紙破裂強度は、比投入エネルギー量が増加するほど向上する。
【０１０６】
実験５  タワーミル試料−無機粒子（２）
タワーミル生成物は、総固形分含量８％を有し、繊維含量は１．６％であった。
このタワーミル生成物に、０〜３２５０ｋＷｈ／ｔ繊維の範囲にわたる投入エネルギー量で、高剪断処理を行った。結果は表５にまとめられている。
【表５】
2019070224.tif 000007
高剪断処理試料の紙破裂強度は、比投入エネルギー量が増加するほど向上する。
【０１０７】
例６
一回分の共粉砕したマイクロフィブリル化セルロースおよび重質炭酸カルシウム填料を、上記の手順（ＳＭＤを使用する）に従って調製した。この共粉砕材料の一部に高剪断処理を施した。粉砕生成物の８％固形物（固形分が＞８％の場合、水を加えた）約１００Ｌを測定して混合用タンクに入れ、少なくとも１分間、均質に混合した。次に、この混合生成物をインラインＳｉｌｖｅｒｓｏｎミキサーに通し、ここで、高剪断作業を行った。
【０１０８】
調製したままの共粉砕材料の特性、および高剪断処理材料を表６にまとめる。
【表６】
2019070224.tif 000008
【０１０９】
製紙
ユーカリパルプ７０質量％およびＢｏｔｎｉａ  ＲＭＡ９０軟木クラフトパルプ３０％のブレンドを、パイロット規模のヒドラパルパー（ｈｙｄｒａｐｕｌｐｅｒ）を使用して、水中３％の固形分で調製し、パイロット規模のリファイナーを使用して、３０°ＳＲのろ水度までリファイニングした。
【０１１０】
このパルプブレンドを使用して、１２ｍ分-1で操作したパイロット規模の長網抄紙機を使用して、連続紙リールを作製した。この紙の目標坪量は８０±５ｇｍ-2であった。添加した構成要素がすべて完全に保持されているのを確実とするため、製紙器の排水を再循環した。
【０１１１】
各填料について、３、５、７および９％からの４種のＰＯＰ（パルプの割合：Ｐｅｒｃｅｎｔａｇｅ  ｏｆ  Ｐｕｌｐ；パルプである填料の乾燥質量の割合）レベルの範囲をもたらすために、低剪断ミキサーを使用して、さらなる重質炭酸カルシウム（上記のタイプ）と一緒に各試料のブレンドを作製した。次に、これらを製紙器内で、既に調製したパルプと一緒に混合し、填料の充填量が３０％、および完成シートにおけるＭＦＣ値が１〜３％の範囲を有する、紙シートを作製した。対照となるＧＣＣ填料（すなわち、上記の炭酸カルシウム）を含み、マイクロフィブリル化セルロースを含まないＧＣＣ填料の充填量が２０％を有する紙も調製した。陽イオン性ポリマー歩留まり向上剤（Ｐｅｒｃｏｌ  Ｅ６２２、ＢＡＳＦ）を、２００ｇｔ-1および２５０ｇｔ-1の用量で加えた。この紙は、加熱シリンダーを使用して乾燥した。
【０１１２】
紙特性
完成紙のシートは、以下に関する試験前に、一晩、制御雰囲気（２３℃および５０％ＲＨ）中で条件を整えた。
・  紙強度（破裂、ＭＤ引張、ＣＤ引裂、スコットボンド）
・  透気度（ベントセン）
・  平滑度（ベントセン）
・  不透明度
各試験は、上記の方法に従い実施した。
【０１１３】
結果は、無機物の充填量３０％についてプロットし、シートにおける、２％のＭＦＣレベルに内挿した。これらを２０％充填量における対照となる填料と比較した。表７に結果をまとめている。
【表７】
2019070224.tif 000009
【０１１４】
本発明の別の態様は、以下のとおりであってもよい。
〔１〕マイクロフィブリル化セルロースの紙破裂強度強化属性を変更するための方法であって、マイクロフィブリル化セルロースを含み、無機粒子材料を含んでもよい水性懸濁液に、少なくとも部分的に動的剪断要素により生じる高剪断を施して、マイクロフィブリル化セルロースの紙破裂強度強化属性を変更することを含む、方法。
〔２〕マイクロフィブリル化セルロースを含み、無機粒子材料を含んでもよい水性懸濁液に高剪断を施して、マイクロフィブリル化セルロースの紙破裂強度強化属性を改善することを含む、マイクロフィブリル化セルロースの紙破裂強度強化属性を改善するための、前記〔１〕に記載の方法。
〔３〕前記動的剪断要素が、高剪断ロータ／ステータ混合装置内に収容されており、前記ロータ／ステータ混合装置内で、マイクロフィブリル化セルロースを含む水性懸濁液に高剪断を施して、マイクロフィブリル化セルロースの紙破裂強度強化属性を変更、例えば改善することを含む、前記〔１〕または〔２〕に記載の方法。
〔４〕（ｉ）マイクロフィブリル化セルロースを含む水性懸濁液のマイクロフィブリル化セルロースが、高剪断前に、約２０〜約５０の繊維勾配を有し、および／または（ｉｉ）マイクロフィブリル化セルロースを含む水性懸濁液のマイクロフィブリル化セルロースが、高剪断前に、少なくとも約５０μｍの繊維のｄ50を有する、前記〔１〕〜〔３〕のいずれか１項に記載の方法。
〔５〕マイクロフィブリル化セルロースを含む水性懸濁液を得ることをさらに含み、マイクロフィブリル化セルロースを含む水性懸濁液は、粉砕媒体の存在下で、かつ繊維材料を含み、無機材料を含んでもよい無機粒子材料懸濁液の存在下でもよく、水性環境において、セルロースを含む繊維基材をマイクロフィブリル化することを含む加工により得られてもよい、前記〔１〕〜〔４〕のいずれか１項に記載の方法。
〔６〕前記マイクロフィブリル化工程が、粉砕媒体の存在下で、かつ無機粒子材料の存在下でもよく、セルロースを含む繊維基材を粉砕することを含む、前記〔５〕に記載の方法。
〔７〕無機粒子材料が、存在する場合、炭酸カルシウム、例えば、天然炭酸カルシウムおよび／または沈降炭酸カルシウム、炭酸マグネシウムなどの炭酸アルカリ土類金属塩または硫酸アルカリ土類金属塩、ドロマイト、石膏、含水カンダイトクレイ、例えば、カオリン、ハロイサイトまたはボールクレイ、無水（焼成）カンダイトクレイ、例えば、メタカオリンまたは完全焼成カオリン、タルク、雲母、パーライトまたは珪藻土、または水酸化マグネシウム、または三水和アルミニウム、またはそれらの組合せである、前記〔１〕〜〔６〕のいずれか１項に記載の方法。
〔８〕（ｉ）無機粒子が、炭酸カルシウムであり、炭酸カルシウムの少なくとも約５０質量％が、約２μｍ未満のｅ．ｓ．ｄ．を有してもよく、または（ｉｉ）無機粒子材料が、カオリンであり、カオリンの少なくとも約５０質量％が、約２μｍ未満のｅ．ｓ．ｄ．を有してもよい、前記〔７〕に記載の方法。
〔９〕高剪断後、マイクロフィブリル化セルロースの繊維のｄ50が低下、例えば、少なくとも約１％、または少なくとも約５％、または少なくとも約１０％、または少なくとも約５０％低下する、前記〔１〕〜〔８〕のいずれか１項に記載の方法。
〔１０〕高剪断後、マイクロフィブリル化セルロースの紙破裂強度強化属性が、少なくとも約１％、例えば、少なくとも約５％、または少なくとも約１０％上昇する、前記〔１〕〜〔９〕のいずれか１項に記載の方法。
〔１１〕高剪断の前および／または該工程中に、混合用タンクでマイクロフィブリル化セルロースを含む水性懸濁液を撹拌する、前記〔１〕〜〔１０〕のいずれか１項に記載の方法。
〔１２〕前記〔１〕〜〔１１〕のいずれかに記載の方法により得ることができる、マイクロフィブリル化セルロースを含み、無機粒子材料を含んでもよい、製紙用組成物を調製することをさらに含み、前記製紙用組成物から紙製品を調製することをさらに含んでもよい、前記〔１〕〜〔１１〕のいずれか１項に記載の方法。
〔１３〕前記〔１〕〜〔１１〕のいずれか１項に記載の方法により得ることができる、マイクロフィブリル化セルロースを含み、無機粒子材料を含んでもよい水性懸濁液。
〔１４〕前記〔１２〕に記載の方法により得ることができる、製紙用組成物。
〔１５〕前記〔１３〕の方法により得ることができる紙製品であって、（高剪断前の）前記〔１〕および〔４〕のいずれか１項において定義されたマイクロフィブリル化セルロースを等量含む比較可能紙製品の第２の破裂強度よりも大きな第１の破裂強度を有し、約０．１〜約５質量％のマイクロフィブリル化セルロースを含んでもよく、最大約５０質量％の無機粒子材料を含んでもよい、紙製品。
【図１】
2019070224.tif 000010
【図２】
2019070224.tif 000011
【図３】
2019070224.tif 000012
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
マイクロフィブリル化セルロースの紙破裂強度強化属性を改善するための方法によって得られ得るマイクロフィブリル化セルロースを含有する水性懸濁液であって、前記方法が、マイクロフィブリル化セルロースを含む水性懸濁液を、高剪断に付する工程を含み、前記高剪断が、少なくとも部分的に動的剪断要素により生じて、前記マイクロフィブリル化セルロースの前記紙破裂強度強化属性を改善するものであり、マイクロフィブリル化セルロースを含む前記水性懸濁液のマイクロフィブリル化セルロースが、高剪断前には、少なくとも約５０μｍの繊維のｄ50及び／又は約２０〜約５０の繊維勾配を有し、前記用語「高剪断」が、少なくとも１０，０００ｓ-1の剪断速度を意味することを特徴とする水性懸濁液。
【請求項２】
無機粒子材料を更に含む請求項１に記載の水性懸濁液。
【請求項３】
前記動的剪断要素が、高剪断ロータ／ステータ混合装置内に収容されており、前記方法が、マイクロフィブリル化セルロースを含む前記水性懸濁液を、前記ロータ／ステータ混合装置内で、高剪断に付して、前記マイクロフィブリル化セルロースの紙破裂強度強化属性を改善することを含む、請求項１に記載の水性懸濁液。
【請求項４】
前記動的剪断要素が、高剪断ロータ／ステータ混合装置内に収容されており、前記方法が、マイクロフィブリル化セルロース及び無機粒子材料を含む前記水性懸濁液を、前記前記ロータ／ステータ混合装置内で、高剪断に付して、前記マイクロフィブリル化セルロースの紙破裂強度強化属性を改善することを含む、請求項２に記載の水性懸濁液。
【請求項５】
マイクロフィブリル化セルロースを含む前記水性懸濁液が、粉砕媒体の存在下で、水性環境において、セルロースを含む繊維基材をマイクロフィブリル化することを更に含む方法により得られる、請求項３に記載の水性懸濁液。
【請求項６】
マイクロフィブリル化セルロースを含む前記水性懸濁液が、無機粒子材料及び粉砕媒体の存在下で、水性環境において、セルロースを含む繊維基材をマイクロフィブリル化することを更に含む方法により得られる、請求項４に記載の水性懸濁液。
【請求項７】
前記無機粒子材料が、炭酸アルカリ土類金属塩又は硫酸アルカリ土類金属塩、炭酸カルシウム、天然炭酸カルシウム、沈降炭酸カルシウム、炭酸マグネシウム、ドロマイト、石膏、含水カンダイトクレイ、カオリン、ハロイサイト、ボールクレイ、無水カンダイトクレイ、メタカオリン、完全焼成カオリン、タルク、雲母、パーライト、珪藻土、水酸化マグネシウム、三水和アルミニウム、またはそれらの組合せからなる群から選択される、請求項２、４又は６に記載の水性懸濁液。
【請求項８】
(i)前記無機粒子材料が、炭酸カルシウムであるか、又は(ii)前記無機粒子材料が、カオリンである、請求項７に記載の水性懸濁液。
【請求項９】
(i)前記無機粒子材料が、炭酸カルシウムであり、該炭酸カルシウムの少なくとも５０質量％が、約２μｍ未満の等価球径を有するか、又は(ii)前記無機粒子材料が、カオリンであり、該カオリンの少なくとも約５０質量％が、約２μｍ未満の等価球径を有する、請求項８に記載の水性懸濁液。
【請求項１０】
高剪断後、前記マイクロフィブリル化セルロースの繊維のｄ50が、少なくとも約１％低下する、請求項１又は２に記載の水性懸濁液。
【請求項１１】
高剪断後、前記マイクロフィブリル化セルロースの紙破裂強度強化属性が、少なくとも約１％上昇する、請求項１又は２に記載の水性懸濁液。
【請求項１２】
高剪断後、前記マイクロフィブリル化セルロースの紙破裂強度強化属性が、少なくとも約５％上昇する、請求項１又は２に記載の水性懸濁液。
【請求項１３】
高剪断後、前記マイクロフィブリル化セルロースの紙破裂強度強化属性が、少なくとも約１０％上昇する、請求項１又は２に記載の水性懸濁液。
【請求項１４】
高剪断後、前記マイクロフィブリル化セルロースの繊維のｄ50が、少なくとも約５％低下する、請求項１又は２に記載の水性懸濁液。
【請求項１５】
高剪断後、前記マイクロフィブリル化セルロースの繊維のｄ50が、少なくとも約１０％低下する、請求項１又は２に記載の水性懸濁液。
【請求項１６】
高剪断後、前記マイクロフィブリル化セルロースの繊維のｄ50が、少なくとも約５０％低下する、請求項１又は２に記載の水性懸濁液。
【請求項１７】
請求項１〜１６のいずれか１項に記載の水性懸濁液から得られ得る製紙用組成物。
【請求項１８】
請求項１７に記載の製紙用組成物から得られ得る紙製品。
【請求項１９】
０．１〜５質量％のマイクロフィブリル化セルロースを含む請求項１８に記載の紙製品。
【請求項２０】
最大約５０質量％の無機粒子材料を更に含む、請求項１９に記載の紙製品。
【請求項２１】
高剪断前の、請求項１に記載のマイクロフィブリル化セルロースを等量含む比較可能紙製品の第２の破裂強度よりも大きな第１の破裂強度を有する、請求項１又は２に記載の紙製品。